(57)【要約】【課題】所望の形状の凸部を有する凸部付き部材の製造に好適に用いることができる凹部付き部材を提供すること、所望の形状の凸部を有する凸部付き部材を容易かつ確実に製造することができる凸部付き部材の製造方法を提供すること、前記凸部付き部材を提供すること、また、前記凸部付き部材を備えた透過型スクリーンおよびリア型プロジェクタを提供すること。【解決手段】本発明の凹部付き部材（マイクロレンズ基板製造用凹部付き部材）６は、多数の第１の凹部（マイクロレンズ形成用凹部）６１と第２の凹部６２とを有している。第２の凹部６２は、第１の凹部６１が形成されている第１の領域６７よりも外側であって、マイクロレンズ基板１の非有効レンズ領域に対応する領域（第２の領域６８）に設けられている。第２の領域６８における第２の凹部６２の密度は、第１の領域６７における第１の凹部６１の密度よりも小さいものである。【選択図】図５
2006154768.tif 000002
【特許請求の範囲】
【請求項１】
多数の凸部を有する凸部付き部材の製造に用いる凹部付き部材であって、
前記凸部の形成に用いられる複数個の第１の凹部で構成された第１の領域と、
前記第１の領域外に、複数個の第２の凹部で構成された第２の領域とを有し、
前記第２の領域における前記第２の凹部の密度ｄ２［個／ｃｍ２］は、前記第１の領域における前記第１の凹部の密度ｄ１［個／ｃｍ２］より小さいことを特徴とする凹部付き部材。
【請求項２】
前記凸部付き部材は、前記凸部としてマイクロレンズを備えたマイクロレンズ基板である請求項１に記載の凹部付き部材。
【請求項３】
前記ｄ１は、１００〜４００万［個／ｃｍ２］である請求項１または２に記載の凹部付き部材。
【請求項４】
前記ｄ２は、１００〜４０万［個／ｃｍ２］である請求項１ないし３のいずれかに記載の凹部付き部材。
【請求項５】
前記ｄ１と、前記ｄ２との間で、０．００１≦ｄ２／ｄ１≦０．９９９の関係を満足する請求項１ないし４のいずれかに記載の凹部付き部材。
【請求項６】
前記第１の凹部は、凹部付き部材を平面視したときの縦幅が横幅よりも大きい扁平形状を有している請求項１ないし５のいずれかに記載の凹部付き部材。
【請求項７】
透明性を有する材料で構成されたものである請求項１ないし６のいずれかに記載の凹部付き部材。
【請求項８】
前記第１の凹部は、短軸方向の長さをＬ１［μｍ］、長軸方向の長さをＬ２［μｍ］としたとき、０．１０≦Ｌ１／Ｌ２≦０．９９の関係を満足する請求項１ないし７のいずれかに記載の凹部付き部材。
【請求項９】
請求項１ないし８のいずれかに記載の凹部付き部材を用いたことを特徴とする凸部付き部材の製造方法。
【請求項１０】
前記凹部付き部材の凹部が形成された面に、流動性を有する樹脂を供給する工程と、
前記樹脂を固化させ、固化物とする工程と、
前記固化物を前記凹部付き部材から剥離する工程とを有する請求項９に記載の凸部付き部材の製造方法。
【請求項１１】
前記固化物を前記凹部付き部材から剥離する工程は、前記固化物を、前記第２の凹部から剥離した後に、第１の凹部から剥離するようにして行う請求項１０に記載の凸部付き部材の製造方法。
【請求項１２】
請求項９ないし１１のいずれかに記載の方法を用いて製造されたことを特徴とする凸部付き部材。
【請求項１３】
透明性を有する材料で構成されたものである請求項１２に記載の凸部付き部材。
【請求項１４】
請求項１２または１３に記載の凸部付き部材を備えたことを特徴とする透過型スクリーン。
【請求項１５】
請求項１４に記載の透過型スクリーンを備えたことを特徴とするリア型プロジェクタ。
【発明の詳細な説明】
【技術分野】
【０００１】
本発明は、凹部付き部材、凸部付き部材の製造方法、凸部付き部材、透過型スクリーンおよびリア型プロジェクタに関するものである。
【背景技術】
【０００２】
近年、リア型プロジェクタは、ホームシアター用モニター、大画面テレビ等に好適なディスプレイとして、需要が高まりつつある。
リア型プロジェクタに用いられる透過型スクリーンには、一般に、複数個のレンズを備えたレンズ基板が用いられている。従来、レンズ基板としては、レンチキュラレンズを備えたレンチキュラレンズ基板が一般的に用いられてきた。このようなレンチキュラレンズ基板を備えた従来のリア型プロジェクタでは、左右の視野角が大きいが、上下の視野角が小さい（視野角に偏りがある）という問題があった。このような問題を解決する目的で、光学的に凹または凸の回転対称な形状のマイクロレンズが形成されたマイクロレンズシート（マイクロレンズ基板）を用いる試みがあった（例えば、特許文献１参照）。
【０００３】
そして、上記のようなレンズ基板（特に、マイクロレンズ基板）は、従来、複数のレンズ形成用の凹部を有する凹部付き基板に、未硬化の樹脂を供給し、凹部付き基板の表面形状を転写させる方法（例えば、２Ｐ法等）を用いて製造されていた（例えば、特許文献２参照）。
しかし、上記のような方法では、硬化した樹脂を凹部付き基板から離型させるのが困難であるという問題がある。また、このような問題は、レンズとしてマイクロレンズを備えたレンズ基板（マイクロレンズ基板）を製造する場合や、形成すべきレンズの大きさが小さい場合（レンズが微細なものである場合）、数が多い場合、形成すべきレンズが高密度（例えば、１０００個／ｃｍ２以上）である場合、製造すべきレンズ基板が大面積（例えば、対角線長が６０ｃｍ以上の基板）である場合等に、より一層顕著なものとなる。これは、凹部付き基板の表面に形成された微細なパターンがアンカー効果により互いに食いついた状態になるためであると考えられる。また、凹部付き基板を製造されたレンズ基板から、無理に剥離させようとすると、凹部付き部材や、転写により形成された凸部（凸レンズにカケ等の欠陥を生じるという問題があった。そして、上記のようなことから、レンズ基板の歩留りが著しく低下するという問題があった。
【０００４】
【特許文献１】特開２０００−１３１５０６号公報（特許請求の範囲）
【特許文献２】特開２００３−２７９９４９号公報（段落番号０１６７〜０１７３）
【発明の開示】
【発明が解決しようとする課題】
【０００５】
本発明の目的は、所望の形状の凸部を有する凸部付き部材の製造に好適に用いることができる凹部付き部材を提供すること、所望の形状の凸部を有する凸部付き部材を容易かつ確実に製造することができる凸部付き部材の製造方法を提供すること、前記凸部付き部材を提供すること、また、前記凸部付き部材を備えた透過型スクリーンおよびリア型プロジェクタを提供することにある。
【課題を解決するための手段】
【０００６】
このような目的は、下記の本発明により達成される。
本発明の凹部付き部材は、多数の凸部を有する凸部付き部材の製造に用いる凹部付き部材であって、
前記凸部の形成に用いられる複数個の第１の凹部で構成された第１の領域と、
前記第１の領域外に、複数個の第２の凹部で構成された第２の領域とを有し、
前記第２の領域における前記第２の凹部の密度ｄ２［個／ｃｍ２］は、前記第１の領域における前記第１の凹部の密度ｄ１［個／ｃｍ２］より小さいことを特徴とする。
これにより、所望の形状の凸部を有する凸部付き部材の製造に好適に用いることができる凹部付き部材を提供することができる。より詳しく説明すると、凸部付き部材の製造において、凸部付き部材を凹部付き部材から剥離する際に、凹部付き部材や、形成される凸部にカケ等の欠陥が生じるのを効果的に防止することができる。
【０００７】
本発明の凹部付き部材では、前記凸部付き部材は、前記凸部としてマイクロレンズを備えたマイクロレンズ基板であることが好ましい。
これにより、例えば、凹部付き部材を用いて製造される凸部付き部材を透過型スクリーン、リア型プロジェクタの構成部品（マイクロレンズ基板）として好適に用いることができる。また、従来の方法においては、製造すべき凸部付き部材がマイクロレンズ基板である場合、特に、凹部付き部材や、形成すべき凸部（マイクロレンズ）のカケ等の不都合を生じ易かったが、本発明によれば、マイクロレンズ基板の製造においても、種々の問題の発生を効果的に防止することができる。すなわち、マイクロレンズ基板の製造に適用した場合に、本発明による効果は特に顕著なものとして発揮される。
【０００８】
本発明の凹部付き部材では、前記ｄ１は、１００〜４００万［個／ｃｍ２］であることが好ましい。
これにより、凸部付き部材の製造において、凸部付き部材を凹部付き部材から剥離する際に、凹部付き部材や、形成される凸部にカケ等の欠陥が生じるのをより効果的に防止することができる。また、例えば、凸部付き部材を透過型スクリーン等の構成部品としてのレンズ基板（マイクロレンズ基板）として用いた場合に、得られる画像の解像度を特に優れたものとすることができる。
【０００９】
本発明の凹部付き部材では、前記ｄ２は、１００〜４０万［個／ｃｍ２］であることが好ましい。
これにより、凸部付き部材の製造において、凸部付き部材を凹部付き部材から剥離する際に、凹部付き部材や、形成される凸部にカケ等の欠陥が生じるのをさらに効果的に防止することができる。
【００１０】
本発明の凹部付き部材では、前記ｄ１と、前記ｄ２との間で、０．００１≦ｄ２／ｄ１≦０．９９９の関係を満足することが好ましい。
これにより、凸部付き部材の製造において、凸部付き部材を凹部付き部材から剥離する際に、凹部付き部材や、形成される凸部にカケ等の欠陥が生じるのをさらに効果的に防止することができる。また、例えば、凸部付き部材を透過型スクリーン等の構成部品としてのレンズ基板（マイクロレンズ基板）として用いた場合に、得られる画像の解像度を特に優れたものとすることができる。
【００１１】
本発明の凹部付き部材では、前記第１の凹部は、凹部付き部材を平面視したときの縦幅が横幅よりも大きい扁平形状を有していることが好ましい。
これにより、凸部付き部材の製造において、凸部付き部材を凹部付き部材から剥離する際に、凹部付き部材や、形成される凸部にカケ等の欠陥が生じるのをさらに効果的に防止することができる。また、例えば、凸部付き部材をレンズ基板（マイクロレンズ基板）として用いた場合に、光の干渉によるモアレの発生をより効果的に防止するとともに、視野角特性を特に優れたものとすることができる。
【００１２】
本発明の凹部付き部材では、透明性を有する材料で構成されたものであることが好ましい。
これにより、例えば、凹部付き部材を、マイクロレンズ基板の製造に用いる場合に、凹部付き部材を凸部付き部材から取り外すことなく、ブラックマトリックスの形成等の工程を好適に行うことができる。その結果、製造されるマイクロレンズ基板の光の利用効率を特に優れたものとすることができる。
【００１３】
本発明の凹部付き部材では、前記第１の凹部は、短軸方向の長さをＬ１［μｍ］、長軸方向の長さをＬ２［μｍ］としたとき、０．１０≦Ｌ１／Ｌ２≦０．９９の関係を満足することが好ましい。
これにより、凸部付き部材の製造において、凸部付き部材を凹部付き部材から剥離する際に、凹部付き部材や、形成される凸部にカケ等の欠陥が生じるのをさらに効果的に防止することができる。また、例えば、凸部付き部材をレンズ基板（マイクロレンズ基板）として用いた場合に、光の干渉によるモアレの発生をより効果的に防止するとともに、視野角特性を特に優れたものとすることができる。
【００１４】
本発明の凸部付き部材の製造方法は、本発明の凹部付き部材を用いたことを特徴とする。
これにより、所望の形状の凸部を有する凸部付き部材を容易かつ確実に製造することができる凸部付き部材の製造方法を提供することができる。より詳しく説明すると、凸部付き部材を凹部付き部材から剥離する際に、凹部付き部材や、形成される凸部にカケ等の欠陥が生じるのを効果的に防止しつつ、凸部付き部材を製造することができる。
【００１５】
本発明の凸部付き部材の製造方法では、前記凹部付き部材の凹部が形成された面に、流動性を有する樹脂を供給する工程と、
前記樹脂を固化させ、固化物とする工程と、
前記固化物を前記凹部付き部材から剥離する工程とを有することが好ましい。
これにより、凸部付き部材を凹部付き部材から剥離する際に、凹部付き部材や、形成される凸部にカケ等の欠陥が生じるのをより効果的に防止しつつ、凸部付き部材を製造することができる。
【００１６】
本発明の凸部付き部材の製造方法では、前記固化物を前記凹部付き部材から剥離する工程は、前記固化物を、前記第２の凹部から剥離した後に、第１の凹部から剥離するようにして行うことが好ましい。
これにより、凸部付き部材を凹部付き部材から剥離する際に、凹部付き部材や、形成される凸部にカケ等の欠陥が生じるのをさらに効果的に防止しつつ、凸部付き部材を製造することができる。
【００１７】
本発明の凸部付き部材は、本発明の方法を用いて製造されたことを特徴とする。
これにより、所望の形状の凸部を有する（凹部付き部材の表面形状が忠実に転写された）凸部付き部材を提供することができる。
本発明の凸部付き部材では、透明性を有する材料で構成されたものであることが好ましい。
これにより、例えば、凸部付き部材を透過型スクリーン、リア型プロジェクタの構成部品（レンズ基板）として好適に用いることができる。
【００１８】
本発明の透過型スクリーンは、本発明の凸部付き部材を備えたことを特徴とする。
これにより、レンズの欠陥による画像の問題の発生が効果的に防止された透過型スクリーンを提供することができる。
本発明のリア型プロジェクタは、請求項１４に記載の透過型スクリーンを備えたことを特徴とする。
これにより、レンズの欠陥による画像の問題の発生が効果的に防止されたリア型プロジェクタを提供することができる。
【発明を実施するための最良の形態】
【００１９】
以下、本発明の、凹部付き部材、凸部付き部材の製造方法、凸部付き部材、透過型スクリーンおよびリア型プロジェクタについて、添付図面に示す好適な実施形態に基づいて詳細に説明する。
なお、本発明において、「基板」とは、実質的に可撓性を有さない、比較的肉厚の大きいものから、シート状のものや、フィルム状のもの等の含む概念のことを指す。
【００２０】
本発明の凹部付き部材および凸部付き部材の用途は、特に限定されないが、本実施形態では、主に、凸部付き部材を透過型スクリーン、リア型プロジェクタを構成するマイクロレンズ基板（凸レンズ基板）として用い、凹部付き部材を前記のようなマイクロレンズ基板を製造するための型（マイクロレンズ基板製造用凹部付き部材）として用いるものとして説明する。
【００２１】
まず、本発明の凹部付き部材および凸部付き部材の製造方法についての説明に先立ち、本発明を適用して製造されたマイクロレンズ基板（凸部付き部材）および透過型スクリーンの構成について説明する。
図１は、本発明のマイクロレンズ基板（凸部付き部材）の好適な実施形態を示す模式的な縦断面図、図２は、図１に示すマイクロレンズ基板の平面図、図３は、図１に示すマイクロレンズ基板を備えた、本発明の透過型スクリーンの好適な実施形態を示す模式的な縦断面図である。なお、以下の説明では、図１、図３中の左側を「（光の）入射側」、右側を「（光の）出射側」と言う。また、本発明においては、特に断りのない限り、「（光の）入射側」、「（光の）出射側」とは、それぞれ、画像光（映像光）を得るための光の「入射側」、「出射側」のことを指し、外光等の「入射側」、「出射側」のことを指すものではない。
【００２２】
マイクロレンズ基板（凸部付き部材）１は、後述する透過型スクリーン１０を構成する部材であり、図１に示すように、所定のパターンで配列された複数個のマイクロレンズ（凸部）２１を備えた基板本体２と、遮光性を有する材料で構成されたブラックマトリックス（遮光層）３とを備えている。また、マイクロレンズ基板１の光の入射側（すなわち、マイクロレンズ２１の光の入射側）には、着色部（外光吸収部）２２が設けられている。
基板本体２は、通常、透明性を有する材料で構成される。
基板本体２の構成材料は、特に限定されないが、主として樹脂材料で構成され、所定の屈折率を有する透明な材料で構成されている。
【００２３】
基板本体２の具体的な構成材料としては、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００２４】
基板本体２を構成する樹脂材料は、一般に、各種気体（マイクロレンズ基板１が用いられる雰囲気）より大きな絶対屈折率を有するものであるが、絶対屈折率の具体的な値は、１．２〜１．９であるのが好ましく、１．３５〜１．７５であるのがより好ましく、１．４５〜１．６０であるのがさらに好ましい。樹脂材料の絶対屈折率が前記範囲内の値であると、光（入射光）の利用効率を特に優れたものとしつつ、視野角特性を特に優れたものとすることができる。
【００２５】
マイクロレンズ基板１は、光の入射する面側に凸面を有する凸レンズとしてのマイクロレンズ２１を複数個備えている。
マイクロレンズ２１は、マイクロレンズ基板１を平面視した際の縦幅が横幅よりも大きい扁平形状（ただし、略楕円形状、略俵形を含み、更に略円の上下をカットした形状を含む）を有している。マイクロレンズ２１がこのような形状を有することにより、モアレ等の不都合の発生を効果的に防止しつつ、視野角特性を特に優れたものとすることができる。特に、水平方向および鉛直方向の視野角特性をともに優れたものとすることができる。
【００２６】
平面視したときのマイクロレンズ２１の短軸方向（横方向）の長さ（ピッチ）をＬ１［μｍ］、長軸方向（縦方向）の長さ（ピッチ）をＬ２［μｍ］としたとき、０．１０≦Ｌ１／Ｌ２≦０．９９の関係を満足するのが好ましく、０．５≦Ｌ１／Ｌ２≦０．９５の関係を満足するのがより好ましく、０．６≦Ｌ１／Ｌ２≦０．８の関係を満足するのがさらに好ましい。上記のような関係を満足することにより、上述したような効果がさらに顕著なものとなる。
【００２７】
平面視したときのマイクロレンズ２１の短軸方向の長さ（ピッチ）は、１０〜５００μｍであるのが好ましく、３０〜３００μｍであるのがより好ましく、５０〜１００μｍであるのがさらに好ましい。マイクロレンズ２１の短軸方向の長さが前記範囲内の値であると、モアレ等の不都合の発生を効果的に防止しつつ、スクリーンに投影される画像において十分な解像度を得ることができるとともに、マイクロレンズ基板１（透過型スクリーン１０）の生産性をさらに高めることができる。
【００２８】
また、平面視したときのマイクロレンズ２１の長軸方向の長さ（ピッチ）は、１５〜７５０μｍであるのが好ましく、４５〜４５０μｍであるのがより好ましく、７０〜１５０μｍであるのがさらに好ましい。マイクロレンズ２１の短軸方向の長さが前記範囲内の値であると、モアレ等の不都合の発生を効果的に防止しつつ、スクリーンに投影される画像において十分な解像度を得ることができるとともに、マイクロレンズ基板１（透過型スクリーン１０）の生産性をさらに高めることができる。
【００２９】
また、マイクロレンズ２１の短軸方向方向についての曲率半径（以下、単に「マイクロレンズ２１の曲率半径」とも言う）は、５〜２５０μｍであるのが好ましく、１５〜１５０μｍであるのがより好ましく、２５〜５０μｍであるのがさらに好ましい。マイクロレンズ２１の曲率半径が前記範囲内の値であると、視野角特性を特に優れたものとすることができる。特に、水平方向および鉛直方向の視野角特性をともに優れたものとすることができる。
【００３０】
また、マイクロレンズ２１の高さをＨ［μｍ］、マイクロレンズ２１の短軸方向の長さをＬ１［μｍ］としたとき、０．９０≦Ｌ１／Ｈ≦２．５０の関係を満足するのが好ましく、１．０≦Ｌ１／Ｈ≦１．８の関係を満足するのが好ましく、１．２≦Ｌ１／Ｈ≦１．６の関係を満足するのがさらに好ましい。このような関係を満足することにより、光の干渉によるモアレの発生を効果的に防止しつつ、視野角特性を特に優れたものとすることができる。
【００３１】
また、マイクロレンズ２１が設けられた有効レンズ領域（後に詳述する第１の領域６８に対応する領域）におけるマイクロレンズ２１の密度（マイクロレンズ基板１を平面視したときの単位面積あたりの個数）は、特に限定されないが、１００〜４００万個／ｃｍ２であるのが好ましく、５０００〜２００万個／ｃｍ２であるのがより好ましく、１万〜１００万個／ｃｍ２であるのがさらに好ましく、１２０００〜５０万個／ｃｍ２であるのが最も好ましい。マイクロレンズ２１の密度が前記範囲内の値であると、マイクロレンズ基板１において、十分に解像度の高い画像を得ることができるとともに、後述するようなマイクロレンズ基板１の製造方法において、凹部付き部材６やマイクロレンズ２１にカケ等の欠損が生じるのをより効果的に防止することができる。
【００３２】
また、これら複数個のマイクロレンズ２１は、千鳥格子状に配列している。このようにマイクロレンズ２１が配列することにより、モアレ等の不都合の発生を効果的に防止することができる。これに対し、例えば、マイクロレンズが正方格子状等に配列したものであると、モアレ等の不都合の発生を十分に防止することが困難となる。また、マイクロレンズをランダムに配した場合、マイクロレンズが形成されている有効領域におけるマイクロレンズの占有率を十分に高めるのが困難となり、マイクロレンズ基板の光の透過率（光の利用効率）を十分に高めるのが困難となり、得られる画像が暗いものとなる。
【００３３】
上記のように、本実施形態において、マイクロレンズ２１は、マイクロレンズ基板１を平面視したときに、千鳥格子状に配列しているが、複数のマイクロレンズ２１で構成される第１の行２５と、それに隣接する第２の行２６とが、横方向に半ピッチ分だけずれているのが好ましい。これにより、光の干渉によるモアレの発生等をより効果的に防止するとともに、かつ、視野角特性を特に優れたものとすることができる。
上記のように、マイクロレンズ（凸部）の形状や配列方式、占有率等を厳密に規定することにより、光の干渉によるモアレの発生を効果的に防止しつつ、視野角特性を特に優れたものとすることができる。
【００３４】
また、各マイクロレンズ２１は、入射側に突出した凸レンズとして形成されており、焦点ｆが、ブラックマトリックス（遮光層）３に設けられた開口部３１の近傍に位置するように設計されている。すなわち、マイクロレンズ基板１に対して、ほぼ垂直な方向から入射した平行光Ｌａ（後述するフレネルレンズ部５からの平行光Ｌａ）は、マイクロレンズ基板１の各マイクロレンズ２１によって集光され、ブラックマトリックス３の開口部３１近傍で焦点ｆを結ぶ。このように、ブラックマトリックス３の開口部３１の近傍でマイクロレンズ２１が焦点を結ぶことにより、光の利用効率を特に優れたものとすることができる。また、開口部３１の近傍でマイクロレンズ２１が焦点を結ぶことにより、開口部３１の面積を小さくすることができる。すなわち、マイクロレンズ基板１を平面視したときの、ブラックマトリックス３（開口部３１以外の領域）で覆われた面積の割合を大きくすることができる。その結果、マイクロレンズ基板を透過した光により形成される画像のコントラストを特に優れたものとすることができる。
【００３５】
また、マイクロレンズ基板１を光の入射面側（図２で示した方向）から平面視したときの、マイクロレンズ２１が形成されている有効レンズ領域において、マイクロレンズ２１の占有率は、９０％以上であるのが好ましく、９６％以上であるのがより好ましく、９７〜９９．５％であるのがさらに好ましい。マイクロレンズ２１の占有率が９０％以上であると、マイクロレンズ２１以外を通過する直進光をより少なくすることができ、光利用効率をさらに向上させることができる。なお、マイクロレンズ２１の占有率は、平面視したときのマイクロレンズ２１の中心（頂部の中心）２１１と、当該マイクロレンズ２１に隣接する、マイクロレンズ２１が形成されていない部位の中心部とを結ぶ線分において、マイクロレンズ２１が形成されている部位の長さＬ３［μｍ］と、前記線分の長さＬ４［μｍ］との比率（Ｌ３／Ｌ４×１００［％］）として求めることができる（図２参照）。
【００３６】
なお、上記のようなマイクロレンズ２１が設けられた有効レンズ領域外には、通常、後に詳述する凹部付き部材６の第２の凹部６２に対応する凸部が設けられた領域が存在するが、このような凸部（第２の凹部６２に対応する凸部）は、後述するような製造方法により、基板本体２を得た後、研削、研磨等の方法により除去されてもよいし、また、第２の凹部６２に対応する凸部が形成された領域は、切断等により除去されてもよい。言い換えると、マイクロレンズ基板１は、第２の凹部６２に対応する凸部を備えていなくてもよい。
【００３７】
また、前述したように、マイクロレンズ基板１の光の入射側（すなわち、マイクロレンズ２１の光の入射側）には、着色部２２が設けられている。着色部２２は、入射側から入射した光を十分に透過することができるとともに、外光（例えば、光の出射側等から不本意に入射した外光等）が、出射側に反射するのを防止する機能を有する。このような着色部を有することにより、コントラストに優れた画像を得ることができる。
【００３８】
特に、本実施形態において、着色部２２は、後に詳述するように、基板本体２に着色液（特に、組成に特徴を有する着色液）を付与することにより形成されたものである。より詳しく説明すると、着色部２２は、後に詳述するような着色液を基板本体２に付与することにより、着色剤が基板本体２（マイクロレンズ２１）の内部に含浸して形成されたものである。着色部２２がこのようにして形成されたものであると、基板本体上に着色層を積層（外付け）した場合に比べて、着色層の密着性が高くなる。その結果、例えば、界面付近での屈折率の変化等によるマイクロレンズ基板の光学特性への悪影響の発生をより確実に防止することができる。
【００３９】
また、着色部２２は、基板本体２に着色液を付与することにより形成されたものであるため、各部位での厚さのばらつき（特に、基板本体の表面形状に対応しない厚さのばらつき）が小さい。これにより、投射される画像において、色ムラ等の不都合が発生するのをより確実に防止することができる。
また、着色部２２は、着色剤を含む材料で構成されているものの、通常、その主成分は、基板本体２（マイクロレンズ２１）の主成分と同一である。したがって、着色部２２と、それ以外の非着色部との境界付近での急激な屈折率の変化等が生じ難い。したがって、マイクロレンズ基板１全体としての光学特性を設計し易く、また、マイクロレンズ基板１としての光学特性は安定し、信頼性の高いものとなる。
【００４０】
着色部２２の濃度は、特に限定されないが、分光透過率に基づいたＹ値（Ｄ６５／２°視野）で２０〜８５％であるのが好ましく、３５〜７０％であるのがより好ましく、３５〜７０％であるのがさらに好ましい。着色部２２の濃度が前記範囲内の値であると、マイクロレンズ基板を透過した光により形成される画像のコントラストを特に優れたものとすることができる。これに対し、着色部２２の濃度が前記下限値未満であると、入射光の透過率が低下し、得られる画像において十分な輝度が得られず、結果として、画像のコントラストが不十分となる可能性がある。また、着色部２２の濃度が前記上限値を超えると、外光（光の入射側とは反対側から入射する外光）の反射を十分に防止することが困難となり、明室において光源を全消灯させた際の、黒表示の表面輝度の増加量（黒輝度）が大きくなるため、画像のコントラストを向上させるという効果が十分に得られない可能性がある。
【００４１】
着色部２２の色は、特に限定されないが、青色を基調とし、赤色あるいは茶色あるいは黄色を混色した着色剤を用い、外観としては無彩色で黒色であり、光源の光の三原色のバランスを制御する特定の波長の光を選択的に吸収または透過するものであるのが好ましい。これにより、外光の反射を防止し、マイクロレンズ基板を透過した光により形成される画像の色調を正確に表現し、さらに色座標が広く（色調の表現の幅が十分に広く）、より深い黒を表現できることで、結果的にコントラストを特に優れたものとすることができる。
【００４２】
また、マイクロレンズ基板１の光の出射側の面には、ブラックマトリックス３が設けられている。ブラックマトリックス３は、遮光性を有する材料で構成され、層状に形成されたものである。このようなブラックマトリックス３を有することにより、当該ブラックマトリックス３に、外光（投影画像を形成する上で好ましくない外光）を吸収させることができ、スクリーンに投影される画像を、コントラストに優れたものとすることができる。特に、前述したような着色部２２を有するとともに、ブラックマトリックス３を有することにより、マイクロレンズ基板１による画像のコントラストを特に優れたものとすることができる。
このようなブラックマトリックス３は、各マイクロレンズ２１を透過した光の光路上に開口部３１を有している。これにより、各マイクロレンズ２１で集光された光を、効率良く、ブラックマトリックス３の開口部３１を通過させることができる。その結果、マイクロレンズ基板１の光利用効率を高いものとすることができる。
【００４３】
また、ブラックマトリックス３の厚さ（平均厚さ）は、０．０１〜５μｍであるのが好ましく、０．０２〜５μｍであるのがより好ましく、０．０３〜５μｍであるのがさらに好ましい。ブラックマトリックス３の厚さが前記範囲内の値であると、ブラックマトリックス３の不本意な剥離、クラック等をより確実に防止しつつ、ブラックマトリックス３としての機能をより効果的に発揮させることができ、例えば、マイクロレンズ基板１を備えた透過型スクリーン１０において、投影される画像のコントラストを特に優れたものとすることができる。
【００４４】
次に、上述したようなマイクロレンズ基板１を備えた透過型スクリーン１０について説明する。
図３に示すように、透過型スクリーン１０は、フレネルレンズ部５と、前述したマイクロレンズ基板１とを備えている。フレネルレンズ部５は、光（画像光）の入射側に設置されており、フレネルレンズ部５を透過した光が、マイクロレンズ基板１に入射する構成になっている。
【００４５】
フレネルレンズ部５は、出射側表面に、ほぼ同心円状に形成されたプリズム形状のフレネルレンズ５１を有している。このフレネルレンズ部５は、投射レンズ（図示せず）からの画像光を屈折させ、マイクロレンズ基板１の主面の垂直方向に平行な平行光Ｌａにするものである。
以上のように構成された透過型スクリーン１０では、投射レンズからの映像光が、フレネルレンズ部５によって屈折し、平行光Ｌａとなる。そして、この平行光Ｌａは、マイクロレンズ基板１の着色部が形成された面側からに入射し、各マイクロレンズ２１によって集光し、焦点を結んだ後に拡散する。
このとき、マイクロレンズ基板１に入射した光は、十分な透過率でマイクロレンズ基板１を透過する。開口部３１を通過した光は、拡散し、観察者に平面画像として観測される。
【００４６】
次に、上述したマイクロレンズ基板（凸部付き部材）１の製造に好適に用いることができる本発明の凹部付き部材（マイクロレンズ基板製造用凹部付き部材）、および、その製造方法について説明する。
図４は、マイクロレンズ基板の製造に用いる本発明の凹部付き部材の第１実施形態を示す模式的な平面図、図５（ａ）は、図４に示す凹部付き部材の部分拡大図であり、図５（ｂ）は模式的な縦断面図である。図６、図７は、図４、図５に示す凹部付き部材の製造方法を示す模式的な縦断面図である。なお、凹部付き部材の製造においては、実際には基板上に多数の凹部を形成し、マイクロレンズ基板の製造においては、実際には基板上に多数の凸部を形成するが、ここでは、説明をわかりやすくするために、その一部分を強調して示した。
【００４７】
まず、マイクロレンズ基板（凸部付き部材）の製造に用いる凹部付き部材（マイクロレンズ基板製造用凹部付き部材）の構成について説明する。
凹部付き部材（マイクロレンズ基板製造用凹部付き部材）６は、例えば、各種金属材料、各種ガラス材料、各種樹脂材料等、いかなる材料で構成されたものであってもよい。
凹部付き部材６が、形状の安定性に優れた材料で構成される場合、第１の凹部６１の形状の安定性（信頼性）や、当該第１の凹部６１を用いて形成されるマイクロレンズ２１の寸法精度等を特に優れたものとすることができ、レンズ基板としての光学特性を特に信頼性の高いものとすることができる。このような形状の安定性に優れる材料としては、例えば、各種金属材料、各種ガラス材料等が挙げられる。
【００４８】
また、凹部付き部材６が、透明性を有する材料で構成される場合、後述するようなマイクロレンズ基板１の製造方法において、凹部付き部材６を基板本体２に密着させた状態で（凹部付き部材６を基板本体２から取り外すことなく）、ブラックマトリックス３を形成することができる。これにより、基板本体２の取り扱い性が向上し、ブラックマトリックス３を好適に形成することができる。このような透明性を有する材料としては、例えば、各種樹脂材料、各種ガラス材料等が挙げられる。
【００４９】
凹部付き部材（マイクロレンズ基板製造用凹部付き部材）６は、マイクロレンズ基板（凸部付き部材）１を構成するマイクロレンズ２１（凸部）に対応する形状を有し、かつ、前記マイクロレンズ２１の配列方式に対応する方式で配列した、複数個の第１の凹部（マイクロレンズ形成用凹部）６１を備えており、これらの第１の凹部６１は、通常、マイクロレンズ２１と、実質的に同一の（マイクロレンズが凸部であるのに対し凹部であり、かつ、転写された形状、位置関係である以外は同一の）形状（寸法）、配列方式を有している。
【００５０】
より詳しく説明すると、第１の凹部（マイクロレンズ形成用凹部）６１は、凹部付き部材（マイクロレンズ基板製造用凹部付き部材）６を平面視した際の縦幅が横幅よりも大きい扁平形状（ただし、略楕円形状、略俵形を含み、更に略円の上下をカットした形状を含む）を有している。第１の凹部６１がこのような形状を有することにより、凸部付き部材としてのマイクロレンズ基板１（基板本体２）の製造において、凸部付き部材（基板本体２）を凹部付き部材６から剥離する際に、凹部付き部材６や、形成されるマイクロレンズ２１にカケ等の欠陥が生じるのをより効果的に防止することができる。また、製造されるマイクロレンズ基板１においては、モアレ等の不都合の発生を効果的に防止しつつ、視野角特性を特に優れたものとすることができるマイクロレンズ基板１の製造に好適に用いることができる。
【００５１】
また、平面視したときの第１の凹部６１の短軸方向（横方向）の長さ（ピッチ）をＬ１［μｍ］、長軸方向（縦方向）の長さ（ピッチ）をＬ２［μｍ］としたとき、０．１０≦Ｌ１／Ｌ２≦０．９９の関係を満足するのが好ましく、０．５≦Ｌ１／Ｌ２≦０．９５の関係を満足するのがより好ましく、０．６≦Ｌ１／Ｌ２≦０．８の関係を満足するのがさらに好ましい。上記のような関係を満足することにより、上述したような効果がさらに顕著なものとなる。
【００５２】
また、平面視したときの第１の凹部６１の短軸方向の長さ（ピッチ）は、１０〜５００μｍであるのが好ましく、３０〜３００μｍであるのがより好ましく、５０〜１００μｍであるのがさらに好ましい。第１の凹部６１の短軸方向の長さが前記範囲内の値であると、モアレ等の不都合の発生を効果的に防止しつつ、スクリーンに投影される画像において十分な解像度を得ることができるとともに、マイクロレンズ基板１（凹部付き部材６）の生産性をさらに高めることができる。
【００５３】
また、平面視したときの第１の凹部６１の長軸方向の長さ（ピッチ）は、１５〜７５０μｍであるのが好ましく、４５〜４５０μｍであるのがより好ましく、７５〜１５０μｍであるのがさらに好ましい。第１の凹部６１の短軸方向の長さが前記範囲内の値であると、モアレ等の不都合の発生を効果的に防止しつつ、スクリーンに投影される画像において十分な解像度を得ることができるとともに、マイクロレンズ基板１（凹部付き部材６）の生産性をさらに高めることができる。
【００５４】
また、第１の凹部６１の短軸方向方向についての曲率半径（以下、単に「第１の凹部６１の曲率半径」とも言う）は、５〜２５０μｍであるのが好ましく、１５〜１５０μｍであるのがより好ましく、２５〜５０μｍであるのがさらに好ましい。第１の凹部６１の曲率半径が前記範囲内の値であると、視野角特性を特に優れたものとすることができる。特に、水平方向および鉛直方向の視野角特性をともに優れたものとすることができる。
【００５５】
また、第１の凹部６１の深さは、５〜７５０μｍであるのが好ましく、１０〜４５０μｍであるのがより好ましく、１５〜１５０μｍであるのがさらに好ましい。第１の凹部６１の深さが前記範囲内の値であると、凸部付き部材としてのマイクロレンズ基板１（基板本体２）の製造において、凸部付き部材（基板本体２）を凹部付き部材６から剥離する際に、凹部付き部材６や、形成されるマイクロレンズ２１にカケ等の欠陥が生じるのをより効果的に防止することができる。また、製造されるマイクロレンズ基板１の視野角特性を特に優れたものとすることができる。
【００５６】
また、第１の凹部６１の深さをＤ１［μｍ］、第１の凹部６１の短軸方向の長さをＬ１［μｍ］としたとき、０．９０≦Ｌ１／Ｄ１≦５．０の関係を満足するのが好ましく、１．０≦Ｌ１／Ｄ１≦３．６の関係を満足するのが好ましく、１．２≦Ｌ１／Ｄ１≦３．２の関係を満足するのがさらに好ましい。このような関係を満足することにより、光の干渉によるモアレの発生を効果的に防止しつつ、視野角特性を特に優れたものとすることができる。
【００５７】
また、第１の凹部６１が形成された第１の領域６８（マイクロレンズ基板１の有効レンズ領域に対応する領域）における第１の凹部６１の密度（凹部付き部材６を平面視したときの単位面積あたりの個数）ｄ１は、特に限定されないが、１００〜４００万個／ｃｍ２であるのが好ましく、５０００〜２００万個／ｃｍ２であるのがより好ましく、１万〜１００万個／ｃｍ２であるのがさらに好ましく、１２０００〜５０万個／ｃｍ２であるのが最も好ましい。第１の凹部６１の密度ｄ１が前記範囲内の値であると、凹部付き部材６を用いて製造されるマイクロレンズ基板１において、十分に解像度の高い画像を得ることができるとともに、後述するようなマイクロレンズ基板１の製造方法において、凹部付き部材６やマイクロレンズ２１にカケ等の欠損が生じるのをより効果的に防止することができる。
【００５８】
また、これら複数個の第１の凹部６１は、千鳥格子状に配列している。このように第１の凹部６１が配列することにより、モアレ等の不都合の発生を効果的に防止することができる。これに対し、例えば、第１の凹部６１が正方格子状等に配列したものであると、モアレ等の不都合の発生を十分に防止することが困難となる。また、第１の凹部６１をランダムに配した場合、第１の凹部６１が形成されている有効レンズ領域における第１の凹部６１の占有率を十分に高めるのが困難となり、マイクロレンズ基板（凸部付き部材）の光の透過率（光の利用効率）を十分に高めるのが困難となり、得られる画像が暗いものとなる。
【００５９】
また、上記のように、本実施形態において、第１の凹部６１は、凹部付き部材６を平面視したときに、千鳥格子状に配列しているが、複数の第１の凹部６１で構成される第１の行と、それに隣接する第２の行とが、横方向に半ピッチ分だけずれているのが好ましい。これにより、凸部付き部材としてのマイクロレンズ基板１（基板本体２）の製造において、凸部付き部材（基板本体２）を凹部付き部材６から剥離する際に、凹部付き部材６や、形成されるマイクロレンズ２１にカケ等の欠陥が生じるのをより効果的に防止することができる。また、製造されるマイクロレンズ基板１においては、光の干渉によるモアレの発生等をより効果的に防止するとともに、かつ、視野角特性を特に優れたものとすることができる。
【００６０】
ところで、多数の凹部を有する凹部付き部材を用いて、これらに対応する凸部（凸レンズ）を有する凸部付き部材を製造する場合、凸部付き部材を凹部付き部材から剥離するのが困難であるという問題があった。これは、凹部付き部材の表面に形成された微細なパターンがアンカー効果により互いに食いついた状態になるためであると考えられる。また、凹部付き部材を製造された凸部付き部材から、無理に剥離させようとすると、凹部付き部材や、転写により形成された凸部（凸レンズ）にカケ等の欠陥を生じるという問題があった。そして、上記のようなことから、凸部付き部材の歩留りが著しく低下するという問題があった。また、上記のような問題は、凹部付き部材を繰り返し用いることにより、さらに発生し易くなる傾向があった。そこで、上記のような問題を解決する目的で、本発明者は、鋭意研究を行った。その結果、凸部付き部材を凹部付き部材から剥離する場合、凹部付き部材、凸部付き部材にかかる応力は、剥離の初期の段階（より詳しくは、複数の、凹部とこれに対応する凸部との組み合わせにおいて、初期の段階で剥離される組み合わせの剥離が進行する段階）において大きくなり、一旦、剥離（凹部と当該凹部内に形成された凸部との剥離）が進行すると低下することを見出し、さらに、形成すべき凸部に対応する凹部（第１の凹部）が設けられた領域（第１の領域）外に、前記領域（第１の領域）における凹部（第１の凹部）の密度よりも、低い密度で凹部（第２の凹部）が存在する領域（第２の領域）を設けることにより、凹部付き部材、形成すべき凸部に欠陥が生じるのを効果的に防止できること、特に、凹部付き部材を繰り返し用いた場合であっても、上記のような問題が発生するのを効果的に防止できることを見出した。また、このような第２の領域が設けられることにより、第２の凹部の形状の安定性も向上し、凹部付き部材の耐久性が特に優れたものとなり、マイクロレンズ基板（凸部つき部材）の製造の歩留り向上にも寄与することができる。
【００６１】
そして、本実施形態においても、凹部付き部材（マイクロレンズ基板製造用凹部付き部材）６は、上述したような第１の凹部６１を備えた第１の領域６７に加えて、第１の領域６７（マイクロレンズ基板１の有効レンズ領域に対応する領域）外（第１の領域６７よりも外側）に、複数の第２の凹部６２が設けられた第２の領域を有している。言い換えると、凹部付き部材６と基板本体（凸部付き部材）２との剥離開始側において、第１の領域６７よりも端部側に、第２の領域６８が設けられている。
【００６２】
このように、第１の領域６７よりも、剥離開始側に第２の領域６８を設けることにより、剥離の際、凹部付き部材６および形成された基板本体２にかかる応力を当該第２の凹部６２の形成領域（マイクロレンズ基板１の非有効レンズ領域に対応する部位に設けられた第２の領域６８）で吸収させることができる。これにより、第１の凹部６１の形成領域（第１の領域６７）およびマイクロレンズ基板１の有効レンズ領域において、剥離の際にかかる応力が緩和されたものとなり、比較的小さな力で、剥離を安定して行うことができ、凹部付き部材６や基板本体２の凹凸パターンに欠陥を生じるのを効果的に防止することができる。その結果、凹部付き部材６の寿命を長いものとすることができる。また、本発明の凹部付き部材６を用いることで、マイクロレンズ基板１（基板本体２）を安定して製造することができ、生産性を高めることができる。そして本発明の凹部付き部材６を用いて製造された本発明のマイクロレンズ基板（凸部付き部材）１は、凹凸パターンの欠け等の欠陥が効果的に防止され、優れた品質（特に優れた光学特性）を有するものとなる。また、マイクロレンズ基板１の生産性を向上させることができる。
【００６３】
第２の領域６８における第２の凹部６２の密度（凹部付き部材６を平面視したときの単位面積あたりの個数）ｄ２は、第１の領域６７における第１の凹部６１の密度より低いものであればよく、その具体的な値は、特に限定されないが、１００〜４０万個／ｃｍ２であるのが好ましく、１０００〜３０万個／ｃｍ２であるのがより好ましく、５０００〜２０万個／ｃｍ２であるのがさらに好ましく、１万〜１０万個／ｃｍ２であるのが最も好ましい。第２の凹部６２の密度が前記範囲内の値であると、前述したような効果をさらに顕著なものとして発揮させることができるとともに、第２の凹部６２の形状の安定性も向上し、凹部付き部材６の耐久性が特に優れたものとなる。
【００６４】
また、第１の領域６８における第１の凹部６１の密度をｄ１［個／ｃｍ２］、第２の領域６８における第２の凹部６２の密度をｄ２［個／ｃｍ２］としたとき、０．００１≦ｄ２／ｄ１≦０．９９９の関係を満足するのが好ましく、０．０１≦ｄ２／ｄ１≦０．９０の関係を満足するのがより好ましく、０．０５≦ｄ２／ｄ１≦０．８０の関係を満足するのがさらに好ましく、０．１≦ｄ２／ｄ１≦０．６８の関係を満足するのが最も好ましい。このような関係を満足することにより、前述したような効果をさらに顕著なものとして発揮させることができるとともに、第２の凹部６２の形状の安定性も向上し、凹部付き部材６の耐久性が特に優れたものとなる。
【００６５】
また、本実施形態においては、第２の凹部は、第１の凹部６１が形成されている側（第１の領域６７側）から、凹部付き部材６の端部に向かって、第２の凹部６２の密度が、次第に疎になるように設けられている。これにより、前述したような効果をさらに顕著なものとして発揮させることができるとともに、第２の凹部６２の形状の安定性も向上し、凹部付き部材６の耐久性が特に優れたものとなる。
【００６６】
また、第２の凹部６２の深さは、第１の凹部６１の深さより浅いものであるのが好ましい。これにより、凸部付き部材としてのマイクロレンズ基板１（基板本体２）の製造において、凸部付き部材（基板本体２）を凹部付き部材６から剥離する際に、凹部付き部材６や、形成されるマイクロレンズ２１にカケ等の欠陥が生じるのをさらに効果的に防止することができる。
【００６７】
第２の凹部６２の深さの具体的な値は、特に限定されないが、５〜４００μｍであるのが好ましく、１５〜１５０μｍであるのがより好ましく、２５〜５０μｍであるのがさらに好ましい。第２の凹部６２の深さが前記範囲内の値であると、凸部付き部材としてのマイクロレンズ基板１（基板本体２）の製造において、凸部付き部材（基板本体２）を凹部付き部材６から剥離する際に、凹部付き部材６や、形成されるマイクロレンズ２１にカケ等の欠陥が生じるのをさらに効果的に防止することができる。
【００６８】
また、第１の凹部６１の深さをＤ１［μｍ］、第２の凹部６２の深さをＤ２［μｍ］としたとき、３≦Ｄ１−Ｄ２≦４９５の関係を満足するのが好ましく、５≦Ｄ１−Ｄ２≦２００の関係を満足するのがより好ましく、１０≦Ｄ１−Ｄ２≦５０の関係を満足するのがさらに好ましい。このような関係を満足することにより、凸部付き部材としてのマイクロレンズ基板１（基板本体２）の製造において、凸部付き部材（基板本体２）を凹部付き部材６から剥離する際に、凹部付き部材６や、形成されるマイクロレンズ２１にカケ等の欠陥が生じるのをさらに効果的に防止することができる。
【００６９】
また、本実施形態において、第２の凹部６２は、第１の凹部６１よりも、平面視したときの大きさ（凹部付き部材６を平面視したときの大きさ）が小さい。このように、第２の凹部６２が、第１の凹部６１よりも小さいことにより、剥離の際、凹部付き部材６、基板本体２にかかる応力を第２の凹部６２付近で効率良く吸収させることができ、前述したような効果をさらに顕著なものとして発揮させることができる。また、第２の凹部６２の大きさが比較的浅いものであると、第２の凹部６２付近に係る応力も小さくすることができる。したがって、凹部付き部材６（特に、第２の凹部６２付近）の形状の安定性を特に優れたものとすることができ、結果として、凹部付き部材６の耐久性を特に優れたものとすることができる。また、マイクロレンズ基板１の生産性も向上する。
【００７０】
第２の凹部６２の形状（凹部付き部材６を平面視した得の形状）としては、特に限定されるものではないが、例えば、円形状、縦幅が横幅よりも大きい扁平形状、横幅が縦幅よりも大きい扁平形状、等が挙げられる。
第２の領域６８における第２の凹部６２の数は特に限定されないが、第２の凹部６２が列状（剥離方向に対して略垂直方向の列状）に設けられたものである場合、第２の凹部６２は、１０〜５万列程度設けられているのが好ましく、５００〜１万列程度設けられているのがより好ましく、２０００〜５０００列程度設けられているのがさらに好ましい。これにより、マイクロレンズ基板１の非有効レンズ領域が必要以上に大きくなるのを防ぎつつ、上述したような効果を十分に顕著なものとして発揮させることができるとともに、第２の凹部６２の形状の安定性も向上し、凹部付き部材６の耐久性が特に優れたものとなる。
【００７１】
また、第２の凹部６２が列状（剥離方向に対して略垂直方向の列状）に設けられたものである場合、隣接する列のピッチ（平均）は、特に限定されないが、例えば、２０〜１０００μｍであるのが好ましく、３０〜７００μｍであるのがより好ましく、５０〜５００μｍであるのがさらに好ましい。隣接する列のピッチが前記範囲内の値であると、前述したような効果をさらに顕著なものとして発揮させることができるとともに、第２の凹部６２の形状の安定性も向上し、凹部付き部材６の耐久性が特に優れたものとなる。
【００７２】
第２の領域６８の剥離方向についての長さ（図４中Ｌ５で示す長さ）は、特に限定されないが、例えば、２０〜５００μｍであるのが好ましく、３０〜３５０μｍであるのがより好ましく、５０〜２００μｍであるのがさらに好ましい。第２の領域６８の剥離方向についての長さが前記範囲内の値であると、マイクロレンズ基板１の非有効レンズ領域が必要以上に大きくなるのを防ぎつつ、上述したような効果を十分に顕著なものとして発揮させることができるとともに、凹部付き部材６の耐久性を特に優れたものとすることができる。
【００７３】
上記のように、凹部付き部材（マイクロレンズ基板製造用凹部付き部材）６からマイクロレンズ基板（凸部付き部材）１を剥離する際に、部材にかかる応力が第２の凹部６２付近で吸収され、第１の凹部６１、マイクロレンズ２１の形成領域における凹凸パターンの破壊が防止される。したがって、凹部付き部材６は、長寿命で、取り扱い性に優れている。
【００７４】
さらに、凹部付き部材６を成形型として用いることで、凹凸の破壊やばらつきの発生を効果的に防止し、凹凸パターンが忠実に転写され、光学特性に優れたマイクロレンズ基板（凸部付き部材）１を得ることができる。また、このようなマイクロレンズ基板（凸部付き部材）１を備えた透過型スクリーン、リア型プロジェクタは、高画質の画像を安定的に表示することができるものとなる。
【００７５】
なお、上記の説明では、第１の凹部６１が、マイクロレンズ基板（凸部付き部材）１を構成する凸部（マイクロレンズ２１）と、実質的に同一の形状（寸法）、配列方式を有しているものとして説明したが、例えば、マイクロレンズ基板（凸部付き部材）１の基板本体２の構成材料が収縮し易いものである場合（基板本体２を構成する樹脂材料が固化等により収縮する場合）、その収縮率等を考慮し、マイクロレンズ基板１を構成するマイクロレンズ（凸部）２１と、凹部付き部材（マイクロレンズ基板製造用凹部付き部材）６を構成する第１の凹部６１とについて、これらの間で、形状（寸法）、占有率等が異なるようにしてもよい。また、このような場合、従来の方法（従来の凹部付き基板を用いた方法）では、凹部付き基板やマイクロレンズ基板におけるカケ等の不都合がより発生し易かったが、本発明においては、このような場合であっても、上記のような不都合の発生を効果的に防止することができる。
【００７６】
次に、凹部付き部材６の製造方法について、図６、図７を参照しつつ説明する。なお、実際には基板上に多数の凹部を形成するが、ここでは、説明をわかりやすくするために、その一部分を強調して示した。
まず、凹部付き部材６を製造するに際し、基板７を用意する。
この基板７は、厚さが均一で、たわみや傷のないものが好適に用いられる。また、基板７は、洗浄等により、その表面が清浄化されているものが好ましい。
【００７７】
基板７の材料としてはソーダガラス、結晶性ガラス、石英ガラス、鉛ガラス、カリウムガラス、ホウケイ酸ガラス、無アルカリガラス等が挙げられるが、中でも、ソーダガラス、結晶性ガラス（例えば、ネオセラム等）、無アルカリガラスが好ましい。ソーダガラス、結晶性ガラス、無アルカリガラスは、加工が容易であるとともに、比較的安価であり、製造コストの面からも有利である。
【００７８】
＜Ａ１＞図６（ａ）に示すように、用意した基板７の表面に、マスク形成用膜８５を形成する（被覆工程）。このマスク形成用膜８５は、後の工程において開口部（初期孔）が形成されることにより、マスクとして機能するものである。また、これとともに、基板７の裏面（マスク形成用膜８５を形成する面と反対側の面）に裏面保護膜８９を形成する。もちろん、マスク形成用膜８５および裏面保護膜８９は同時に形成することもできる。
【００７９】
マスク形成用膜８５（マスク８）の構成材料は、特に限定されず、例えば、Ｃｒ、Ａｕ、Ｎｉ、Ｔｉ、Ｐｔ等の金属やこれらから選択される２種以上を含む合金、前記金属の酸化物（金属酸化物）、シリコン、樹脂等が挙げられる。
また、マスク形成用膜８５（マスク８）は、例えば、実質的に均一な組成を有するものであってもよいし、異なる複数の層を有する積層体等であってもよい。
【００８０】
上記のように、マスク形成用膜８５（マスク８）の構成は、特に限定されるものではないが、主としてＣｒで構成される層と、主として酸化Ｃｒで構成される層とを有する積層体であるのが好ましい。このような構成のマスク形成用膜８５（マスク８）は、様々な組成のエッチング液に対して優れた安定性を有している（後述するエッチング工程において基板７をより確実に保護することができる）とともに、後述するようなレーザ光の照射等により、所望の形状の開口部を容易かつ確実に形成することができる。また、マスク形成用膜８５（マスク８）が上記のような構成のものであると、例えば、後述するエッチング工程において、エッチング液として一水素二フッ化アンモニウムを含む液体を好適に用いることができる。一水素二フッ化アンモニウムは毒劇物ではないため、作業中の人体や環境への影響をより確実に防止することができる。また、上記のような構成のマスク形成用膜８５（マスク８）は、マスク形成用膜（マスク）の内部応力を効率良く緩和することができ、基板７との密着性（特に、エッチング工程における密着性）に特に優れている。このようなことから、上記のような構成のマスク形成用膜８５（マスク８）を用いることにより、所望の形状の第１の凹部６１を容易かつ確実に形成することができる。
【００８１】
マスク形成用膜８５の形成方法は特に限定されないが、マスク形成用膜８５をＣｒ、Ａｕ等の金属材料（合金を含む）や金属酸化物（例えば酸化Ｃｒ）で構成されたものとする場合、マスク形成用膜８５は、例えば、蒸着法やスパッタリング法等により、好適に形成することができる。また、マスク形成用膜８５をシリコンで構成されたものとする場合、マスク形成用膜８５は、例えば、スパッタリング法やＣＶＤ法等により、好適に形成することができる。
【００８２】
マスク形成用膜８５（マスク８）の厚さは、マスク形成用膜８５を構成する材料によっても異なるが、０．０１〜２．０μｍ程度が好ましく、０．０３〜０．２μｍ程度がより好ましい。厚さが前記下限値未満であると、マスク形成用膜８５の構成材料等によっては、後述する初期孔形成工程（開口部形成工程）において形成される初期孔（特に、第１の初期孔８１）の形状が歪んでしまう可能性がある。また、後述するエッチング工程でウェットエッチングを施す際に、基板７のマスクした部分を十分に保護できない可能性がある。一方、上限値を超えると、マスク形成用膜８５（マスク８）の構成材料等によっては、後述する初期孔形成工程（開口部形成工程）において、貫通する初期孔を形成するのが困難になるほか、マスク８の内部応力によりマスク８が剥がれ易くなる場合がある。
【００８３】
裏面保護膜８９は、次工程以降で基板７の裏面を保護するためのものである。この裏面保護膜８９により、基板７の裏面の侵食、劣化等が好適に防止される。この裏面保護膜８９は、例えば、マスク形成用膜８５と同様の構成を有している。このため、裏面保護膜８９は、マスク形成用膜８５の形成と同時に、マスク形成用膜８５と同様に設けることができる。
【００８４】
＜Ａ２＞次に、図６（ｂ）に示すように、マスク形成用膜８５に、後述するエッチングの際のマスク開口となる、複数個の第１の初期孔８１および複数個の第２の初期孔８２を形成する（初期孔形成工程）。これにより、所定の開口パターンを有するマスク８が得られる。
第１の初期孔８１および第２の初期孔８２の形成方法は、特に限定されないが、レーザ光の照射による方法であるのが好ましい。これにより、所望のパターンに配列した所望の形状の第１の初期孔８１および第２の初期孔８２を容易かつ精確に形成することができる。その結果、凹部（第１の凹部６１および第２の凹部６２）の形状、配列方式、密度等をより確実に制御することができる。また、第１の初期孔８１および第２の初期孔８２をレーザの照射により形成することにより、凹部付き部材６を生産性良く製造することができる。特に、大面積の基板にも簡単に凹部を形成することができる。また、レーザ光の照射により初期孔（第１の初期孔８１、第２の初期孔８２）を形成する場合、その照射条件を制御することにより、後述するような初期凹部（特に、第２の初期孔８２に対応する部位における初期凹部）を形成することなく初期孔（第１の初期孔８１、第２の初期孔８２）を形成したり、初期孔（第１の初期孔８１、第２の初期孔８２）とともに、形状、大きさ、深さのばらつきの小さい初期凹部（初期凹部７１）を、容易かつ確実に形成することができる。また、レーザ光の照射でマスク形成用膜８５に初期孔（第１の初期孔８１、第２の初期孔８２）を形成することで、従来のようなフォトリソグラフィ法によって開口部を形成する場合に比べて、簡単かつ安価にマスク形成用膜８５に開口部（第１の初期孔８１、第２の初期孔８２）を形成することができる。
【００８５】
また、レーザ光の照射により第１の初期孔８１および第２の初期孔８２を形成する場合、使用するレーザ光の種類は、特に限定されないが、ルビーレーザ、半導体レーザ、ＹＡＧレーザ、フェムト秒レーザ、ガラスレーザ、ＹＶＯ４レーザ、Ｎｅ−Ｈｅレーザ、Ａｒレーザ、ＣＯ２レーザ、エキシマレーザ等が挙げられる。また、各レーザのＳＨＧ、ＴＨＧ、ＦＨＧ等の波長を使っても良い。
【００８６】
通常、本工程においては、第１の初期孔８１、第２の初期孔８２を、それぞれ、第１の凹部６１、第２の凹部６２に対応するような密度、配列パターンで形成する。すなわち、通常、第２の領域６８に対応する領域における第２の初期孔８２の密度（単位面積あたりの個数）は、第１の領域６７に対応する領域における第１の初期孔８１の密度（単位面積あたりの個数）よりも小さい。そして、第１の初期孔８１の密度、第２の初期孔８２の密度は、前述した第１の凹部６１の密度、第２の凹部６２の密度についての条件と同様な条件を満足するのが好ましい。
【００８７】
また、マスク形成用膜８５に第１の初期孔８１および第２の初期孔８２を形成するとき、図６（ｂ）に示すように、マスク形成用膜８５だけでなく基板７の表面の一部も同時に除去し、初期凹部７１を形成してもよい。これにより、後述するエッチング工程でエッチングを施す際に、エッチング液との接触面積が大きくなり、侵食を好適に開始することができる。また、この初期凹部７１の深さの調整により、第１の凹部６１の深さ（レンズの最大厚さ）および第２の凹部６２の深さを調整することもできる。特に、本実施形態においては、図示のように、第１の凹部６１（第１の初期孔８１）に対応する部位のみに初期凹部７１を形成し、第２の凹部６２（第２の初期孔８２）に対応する部位のみには初期凹部を形成していない。これにより、第１の凹部６１の深さと、第２の凹部６２の深さとの差を、容易かつ確実に比較的大きなものとすることができる。このような初期凹部の形成、非形成は、レーザ光の照射条件を制御することにより、容易かつ確実に管理することができる。
【００８８】
初期凹部７１の深さは、特に限定されないが、５μｍ以下とするのが好ましく、０．１〜０．５μｍ程度とするのがより好ましい。なお、第１の初期孔８１、第２の初期孔８２の形成をレーザの照射により行う場合、第１の初期孔８１とともに形成される複数個の初期凹部７１について、深さのばらつきをより確実に小さくすることができる。これにより、凹部付き部材６を構成する各第１の凹部６１の深さのばらつきも小さくなり、最終的に得られるマイクロレンズ基板１の各マイクロレンズ２１の大きさ、形状のばらつきも小さくなる。その結果、各マイクロレンズ２１の大きさ、焦点距離、レンズ厚さのばらつきを特に小さくさせることができる。
【００８９】
本工程で形成する初期孔８１は、その形状、大きさは特に限定されないが、略円形で、その直径が、０．８〜２０μｍであるのが好ましく、１．０〜１０μｍであるのがより好ましく、１．５〜４μｍであるのがさらに好ましい。初期孔８１の直径が前記範囲内の値であると、後述するエッチング工程において、前述したような形状の第１の凹部６１を確実に形成することができる。ただし、初期孔８１が、略楕円形のように扁平形状のものである場合、短軸方向の長さを、直径の値として代用することができる。すなわち、本工程で形成する初期孔８１が扁平形状のものである場合、初期孔８１の幅（短軸方向の長さ）は、特に限定されないが、０．８〜２０μｍであるのが好ましく、１．０〜１０μｍであるのがより好ましく、１．５〜４μｍであるのがさらに好ましい。初期孔８１の幅が前記範囲内の値であると、後述するエッチング工程において、前述したような形状の凹部６１を確実に形成することができる。
【００９０】
また、本工程で形成する初期孔８１が扁平形状のものである場合、初期孔８１の長さ（長軸方向の長さ）は、０．９〜５０μｍであるのが好ましく、１．５〜２０μｍであるのがより好ましく、２．０〜１５μｍであるのがさらに好ましい。初期孔８１の長さが前記範囲内の値であると、後述するエッチング工程において、前述したような形状の凹部６１をより確実に形成することができる。
【００９１】
また、被覆されたマスク形成用膜８５に対してレーザ光の照射で第１の初期孔８１、第２の初期孔８２を形成するだけでなく、例えば、基板７にマスク形成用膜８５（マスク８）を被覆する際に、予め基板７上に所定パターンで異物を配しておき、その上にマスク形成用膜８５を被覆することでマスク形成用膜８５に積極的に欠陥を形成し、当該欠陥を第１の初期孔８１、第２の初期孔８２としてもよい。
【００９２】
なお、図示の構成では、初期凹部は、第１の凹部（第１の初期孔）に対応する部位のみに形成するものとして説明したが、第２の凹部（第２の初期孔）に対応する部位にも初期凹部を形成してもよい。このような場合、第１の凹部（第１の初期孔）に対応する部位の初期凹部と、第２の凹部（第２の初期孔）に対応する部位の初期凹部とで、その深さ、形状等を異なるものとしてもよい。例えば、第２の凹部に対応する部位の初期凹部の深さを、第１の凹部に対応する部位の初期凹部の深さよりも浅くしてもよい。
【００９３】
＜Ａ３＞次に、図６（ｃ）に示すように、マスク８上の第２の初期孔８２が設けられた領域（第２の領域６８に対応する領域）に、耐エッチング性を有するシール部材（テープ）８８を密着させる（貼着する）。
＜Ａ４＞次に、基板７のエッチングを行う（エッチング工程）。
エッチングの方法は、特に限定されず、例えば、ウェットエッチング、ドライエッチング等が挙げられる。以下の説明では、ウェットエッチングを用いる場合を例に挙げて説明する。
【００９４】
まず、第１の初期孔８１および第２の初期孔８２を有するマスク８およびシール部材８８で被覆された基板７に対して、エッチング（ウェットエッチング）を施す。これにより、図６（ｄ）に示すように、基板７の第１の初期孔８１（マスク８の第１の初期孔８１）に対応する部位においては食刻が進行し、シール部材８８で覆われた部分は食刻されない。
そして、エッチング途中でシール部材８８を除去する。これにより、シール部材８８で覆われていた、基板７の第２の初期孔８２（マスク８の第２の初期孔８２）に対応する部位においても食刻が開始されることとなり、図７（ｅ）に示すように、第１の凹部６１と、当該第１の凹部６１の深さよりも浅い深さの第２の凹部６２とが形成される。
【００９５】
上述したように、本実施形態においては、マスク８に設けられた第１の初期孔８１が千鳥状（千鳥格子状）の配置であるため、形成される第１の凹部６１は、基板７の表面に千鳥状（千鳥格子状）に配置されたものとなる。また、マスク８に設けられた第２の初期孔８２が、第１の初期孔８１に比べて低密度であり、基板７の外側に向かうにつれて次第に疎となる配置であるため、形成される第２の凹部６２は、第１の凹部６１に比べて低密度であり、基板７の外側に向かうにつれて次第に疎となる配置となる。
【００９６】
また、本実施形態では、工程＜Ａ２＞でマスク形成用膜８５に第１の初期孔８１および第２の初期孔８２を形成した際に、基板７の表面に初期凹部７１を形成している。これにより、エッチングの際、エッチング液との接触面積が大きくなり、侵食を好適に開始することができる。
また、ウェットエッチング法を用いると、第１の凹部６１および第２の凹部６２を好適に形成できる。そして、エッチング液として、例えば、一水素二フッ化アンモニウムを含むエッチング液を用いると、基板７をより選択的に食刻することができ、第１の凹部６１および第２の凹部６２を好適に形成することができる。
【００９７】
マスク８が主としてＣｒで構成されたものである場合、フッ酸系エッチング液としては、一水素二フッ化アンモニウムを含む液体が特に好適である。一水素二フッ化アンモニウム溶液は毒劇物ではないため、作業中の人体や環境への影響を防止することができる。また、エッチング液として、一水素二フッ化アンモニウムを用いる場合、該エッチング液中には、例えば、過酸化水素が含まれていてもよい。これにより、エッチングスピートをより速くすることができる。
また、ウェットエッチングによれば、ドライエッチングに比べて簡単な装置で処理を行うことができ、さらに、一度に多くの基板に対して処理を行うことができる。これにより生産性が向上し、安価に凹部付き部材６を提供することができる。
【００９８】
＜Ａ５＞次に、図７（ｆ）に示すように、マスク８を除去する（マスク除去工程）。また、この際、マスク８の除去とともに、裏面保護膜８９も除去する。
マスク８が、前述したような主としてＣｒで構成される層と、主として酸化Ｃｒで構成される層とを有する積層体である場合、マスク８の除去は、例えば、硝酸第二セリウムアンモニウムと過塩素酸とを含む混合物を用いたエッチングにより行うことができる。
【００９９】
以上により、図７（ｆ）、図４および図５に示すように、基板７上に多数の第１の凹部６１が千鳥格子状に形成されるとともに、当該第１の凹部６１の形成領域外に、多数の第２の凹部６２が形成された凹部付き部材６が得られる。
基板７上に複数個の第１の凹部６１および第２の凹部６２を形成する方法は、特に限定されないが、上述したような方法（レーザ光の照射によりマスク形成用膜８５に第１の初期孔８１および第２の初期孔８２を形成することによりマスク８を得、その後、そのマスク８を用いてエッチングを行うことにより、基板７上に第１の凹部６１および第２の凹部６２を形成する方法）により形成した場合、以下のような効果が得られる。
【０１００】
すなわち、レーザ光の照射によりマスク形成用膜８５に第１の初期孔８１および第２の初期孔８２を形成する（マスク８を得る）ことで、従来のようなフォトリソグラフィ法によって開口部を形成する場合に比べて簡単かつ安価に所定パターンで開口部（第１の初期孔８１および第２の初期孔８２）を形成することができる。これにより生産性が向上し、安価に凹部付き部材６を提供することができる。
【０１０１】
また、上述したような方法によれば、大型の基板に対する処理も容易に行うことができる。大型の基板を製造する場合に、従来のように複数の基板を貼り合わせる必要がなくなり、貼り合わせの継ぎ目をなくすことができる。これにより高品質で大型の凹部付き部材（マイクロレンズ基板）を簡便な方法で安価に製造することができる。
また、第１の初期孔８１および第２の初期孔８２の形成をレーザの照射により行う場合、形成される第１の初期孔８１および第２の初期孔８２の形状、大きさ、配列等を、容易かつ確実に管理することができる。
また、エッチング工程において、シール部材８８を用いることにより、互いに深さの異なる第１の凹部６１と第２の凹部６２とを、容易かつ確実に形成することができる。また、形成される第１の凹部６１および第２の凹部６２の深さを容易かつ確実に制御することができる。
【０１０２】
次に、上述した凹部付き部材６を用いて、マイクロレンズ基板（凸部付き部材）１を製造する方法について説明する。
図８〜図１１は、図１に示すマイクロレンズ基板の製造方法の一例を示す模式的な縦断面図である。なお、以下の説明では、図８〜図１１中の下側を「（光の）入射側」、上側を「（光の）出射側」と言う。
【０１０３】
＜Ｂ１＞まず、図８（ａ）に示すように、凹部付き部材６の凹部（第１の凹部６１、第２の凹部６２）が形成された面側に、流動性を有する状態の樹脂２３（例えば、軟化状態の樹脂２３、未重合（未硬化）の樹脂２３）を付与し、樹脂２３を平板１１で押圧する。特に、本実施形態では、凹部付き部材６と、平板１１との間に、スペーサー２０を配した状態で、樹脂２３を押圧する。これにより、形成されるマイクロレンズ基板１の厚さをより確実に制御することができ、最終的に得られるマイクロレンズ基板１での、マイクロレンズ２１の焦点の位置をより確実に制御することができ、色ムラ等の不都合の発生をより効果的に防止することができる。
【０１０４】
スペーサー２０は、樹脂２３（固化後の樹脂２３）と同程度の屈折率を有する材料で構成されている。このような材料で構成されたスペーサー２０を用いることにより、凹部付き部材６の第１の凹部６１が形成された部位にスペーサー２０が配された場合であっても、スペーサー２０が得られるマイクロレンズ基板１の光学特性に悪影響を及ぼすのを効果的に防止することができる。これにより、凹部付き部材６の主面（凹部が形成された面側）の広い領域に、比較的多くのスペーサー２０を配することが可能となり、結果として、凹部付き部材６、平板１１のたわみ等による影響を効果的に排除し、得られるマイクロレンズ基板１の厚さをより確実に制御することができる。
【０１０５】
上述したように、スペーサー２０は、樹脂２３（固化後の樹脂２３）と同程度の屈折率を有する材料で構成されているが、より具体的には、スペーサー２０の構成材料の絶対屈折率と固化後の樹脂２３の絶対屈折率との差の絶対値が、０．２０以下であるのが好ましく、０．１０以下であるのがより好ましく、０．０２以下であるのがさらに好ましく、固化後の樹脂２３とスペーサー２０とが同一の材料で構成されたものであるのが最も好ましい。
スペーサー２０の形状は、特に限定されないが、略球状、略円柱状であるのが好ましい。スペーサー２０がこのような形状のものである場合、その直径は、１０〜３００μｍであるのが好ましく、３０〜２００μｍであるのがより好ましく、３０〜１７０μｍであるのがさらに好ましい。
【０１０６】
なお、上記のようにスペーサー２０を用いる場合、樹脂２３を固化する際に、凹部付き部材６と平板１１との間にスペーサー２０が配されていればよく、スペーサー２０を供給するタイミングは特に限定されない。例えば、凹部付き部材６の第１の凹部６１が形成された側の面に、付与する樹脂として予めスペーサー２０が分散された樹脂２３を用いてもよいし、凹部付き部材６上にスペーサー２０を配した状態で樹脂２３を付与してもよいし、樹脂２３の供給後にスペーサー２０を付与してもよい。
【０１０７】
樹脂２３は、通常、前述した基板本体２の構成材料に対応する材料で構成されたものである。また、樹脂２３中には、必要に応じて、例えば、重合開始剤、硬化阻害防止剤（例えば、アミン系化合物等）、分散媒、溶媒、拡散材（例えば、微粒子状（ビーズ状）のガラス、シリカ、無機系酸化物、無機系炭酸化物、無機系硫酸化物、有機系樹脂等）、紫外線吸収剤、光安定剤、界面活性剤、消泡剤、帯電防止剤、酸化防止剤、難燃剤等が含まれていてもよい。例えば、樹脂２３が、拡散材を含むものである場合、マイクロレンズ基板１を後述する透過型スクリーンに適用した場合等における、視野角特性を特に優れたものとすることができる。また、拡散板等の構成を省略しても視野角特性を優れたものとすることができるので、例えば、透過型スクリーンの薄型化、リア型プロジェクタの薄型化を図ることができる。
また、本実施形態では、凹部付き部材６に樹脂２３を付与する際に、凹部付き部材６の端部には、剥離補助用の着脱可能な治具６９が配されており、当該治具６９上にも、樹脂２３が供給される。
【０１０８】
このように、凹部付き部材６上への樹脂２３の供給時に、治具６９を用いることにより、後述する工程（凹部付き部材６から基板本体２を剥離する工程）に際して、治具６９を取り除くと、形成された基板本体２の端部付近を確実に把持することができる。その結果、凹部付き部材６から基板本体２を剥離する工程において、第２の凹部６２およびこれに対応する基板本体２側の凸部付近に比較的大きな応力が加わるのを効果的に防止することができ、基板本体（凸部付き部材）２の剥離をより円滑に開始、進行させることができるとともに、第２の凹部６２の形状の安定性を特に優れたものとすることができ、凹部付き部材６の耐久性を向上させることができる。
【０１０９】
この治具６９は、いかなる材料で構成されたものであってもよいが、樹脂２３（流動性を有する状態で付与された後に固化した樹脂２３）との密着性が、凹部付き部材６と樹脂２３との密着性以下のものであるのが好ましい。
また、治具６９の幅（基板本体２の剥離方向についての長さであり、図８（ａ）中Ｌ６で示される長さ）は、特に限定されないが、例えば、０．５〜２００ｍｍであるのが好ましく、５〜１００ｍｍであるのがより好ましく、１０〜５０ｍｍであるのがさらに好ましくい。治具６９の幅が前記範囲内の値であることにより、マイクロレンズ基板１の非有効レンズ領域が必要以上に大きくなるのを防ぎつつ、上述したような効果を十分に顕著なものとして発揮させることができるとともに、第２の凹部６２の形状の安定性も向上し、凹部付き部材６の耐久性がさらに向上する。
【０１１０】
また、凹部付き部材６の凹部（第１の凹部６１、第２の凹部６２）が形成されている側の面や、平板の樹脂２３を押圧する側の面には、離型処理が施されていてもよい。これにより、後述する工程において、凹部付き部材６や平板１１から、マイクロレンズ基板１（基板本体２）を容易かつ確実に分離（剥離）することができる。離型処理としては、フッ素含有有機ケイ素化合物、アルキルポリシロキサン等のシリコーン系化合物、ポリテトラフルオロエチレン等のフッ素系化合物、アルキル４級アンモニウム塩等の離型性を有する物質で構成される被膜の形成、ヘキサメチルジシラザン（［（ＣＨ３）３Ｓｉ］２ＮＨ）等のシリル化剤による表面処理、フッ素系ガスによる表面処理等が挙げられる。
【０１１１】
＜Ｂ２＞次に、樹脂２３を固化（ただし、硬化（重合）を含む）させ、その後、平板１１を取り除く（図８（ｂ）参照）。これにより、第１の凹部６１に充填された樹脂で構成され、凸レンズとして機能するマイクロレンズ２１（特に、上述したような形状、配列等の条件を満足するマイクロレンズ２１）を備えた基板本体２が得られる。樹脂２３の固化により、マイクロレンズ２１とともに、第２の凹部６２に対応する凸部が形成される。この凸部は、最終的なマイクロレンズ基板１からは、除去されるものであってもよい。また、レンズとしての機能を有するものであってもよい。
【０１１２】
樹脂２３の固化を硬化（重合）により行う場合、その方法としては、例えば、紫外線等の光の照射、電子線の照射、加熱等の方法が挙げられる。
なお、硬化後の樹脂２３の硬度が、ショアＤ８０〜２０であるのが好ましく、ショアＤ６０〜３０であるのがより好ましい。樹脂の硬度が前記範囲であることより、凸部付き部材（基板本体２）が十分な硬度を有するものとなり、型としての凹部付き部材６から剥離する際の応力増大を抑えることができるほか、基板本体２の凹凸パターンの安定性（形状の安定性）が特に優れたものとなる。
【０１１３】
＜Ｂ３＞次に、上記のようにして作製された基板本体２の出射側表面に、ブラックマトリックス３を形成する。
まず、図８（ｃ）に示すように、基板本体２の出射側表面に、遮光性を有するポジ型のフォトポリマー３２を付与する。基板本体２表面へのフォトポリマー３２の付与方法としては、例えば、ディップコート、ドクターブレード、スピンコート、刷毛塗り、スプレー塗装、静電塗装、電着塗装、ロールコーター等の各種塗布法等を用いることができる。フォトポリマー３２は、遮光性を有する樹脂で構成されたものであってもよいし、（遮光性の低い）樹脂材料に、遮光性の材料が分散または溶解したものであってもよい。フォトポリマー３２の付与後、必要に応じて、例えば、プレベーク処理等の熱処理を施してもよい。
【０１１４】
＜Ｂ４＞次に、図９（ｄ）に示すように、基板本体２に、入射側表面に対して垂直方向の露光用光Ｌｂを照射する。照射された露光用光Ｌｂは各マイクロレンズ２１を通過することによって集光する。これにより、マイクロレンズ２１の焦点ｆ近傍の（集光された光が入射した部位の）フォトポリマー３２が露光され、それ以外の部分のフォトポリマー３２は露光されないか、または露光量が少なくなり、焦点ｆ近傍のフォトポリマー３２のみが感光する。
【０１１５】
その後、現像を行う。ここで、このフォトポリマー３２はポジ型のフォトポリマーであるので、感光した焦点ｆ近傍のフォトポリマー３２が現像により溶解、除去される。その結果、図９（ｅ）に示すように、マイクロレンズ２１の光軸Ｌに対応する部分に開口部３１が形成されたブラックマトリックス３が形成される。現像の方法は、フォトポリマー３２の組成等により異なるが、例えば、ＫＯＨ水溶液等のアルカリ性溶液を用いて行うことができる。
【０１１６】
このように、本実施形態の製造方法では、フォトポリマーにマイクロレンズによって集光させた露光用光を照射することにより、ブラックマトリックスを形成するので、例えばフォトリソグラフィ技術を使用するのに比べて、簡易な工程でブラックマトリックスを形成することができる。
また、現像後、必要に応じて、例えば、ポストベーク処理等の熱処理を施してもよい。
【０１１７】
＜Ｂ５＞次に、基板本体（凸部付き部材）２を、凹部付き部材６から取り外す。
まず、図１０（ｆ）に示すように、凹部付き部材６から治具６９を取り外しつつ、基板本体２からも治具６９を剥離する。これにより基板本体２の端部は、凹部付き部材６から剥離されたと同様の状態になる。
このように、治具６９を用いることにより、形成された基板本体２の端部付近を確実に把持することができる。その結果、第２の凹部６２およびこれに対応する基板本体２側の凸部付近に比較的大きな応力が加わるのを効果的に防止することができ、また、第１の凹部６１およびこれに対応するマイクロレンズ２１付近に比較的大きな応力が加わるのを効果的に防止することができ、基板本体（凸部付き部材）２の剥離をより円滑に開始、進行させることができる。また、第２の凹部６２の形状の安定性を特に優れたものとすることができ、凹部付き部材６の耐久性を向上させることができる。
【０１１８】
剥離の際には、図１０（ｇ）に示すように、基板本体２を曲げる（湾曲させる）。
また、基板本体２を凹部付き部材６から剥離する際、剥離の方向は、凹部付き部材６において第１の凹部６１の短径方向である。これにより、剥離の際に凹部付き部材６および基板本体２にかかる応力をさらに小さくすることができ、凹凸パターンの欠陥を防止することができる。
【０１１９】
さらに、基板本体２を凹部付き部材６から剥離する際、ほぼ一定の速度で、連続して（中断することなく）剥離するのが好ましい。これにより、より安定した剥離が可能となる。また、剥離時に休み（剥離の中断）があると、剥離再開時に、凹部付き部材６、基板本体２に加わる応力が増大することとなり、上記のような効果が十分に発揮されない可能性がある。
【０１２０】
上述したように、凹部付き部材６には、第２の凹部６２が設けられているため、凹部付き部材６からの基板本体２の剥離を、比較的小さな力で、容易かつ確実に（凹凸パターンにカケ等の欠陥が生じるのを十分に防止しつつ）行うことができる。
剥離の速度は、特に限定されないが、例えば、０．１〜５００ｍｍ／秒であるのが好ましく、１〜１００ｍｍ／秒であるのがより好ましく、１０〜５０ｍｍ／秒であるのがさらに好ましい。剥離速度が前記範囲内の値であると、剥離をより安定して行うことができる。これに対し、剥離速度が前記下限値未満であると、剥離に時間がかかり、生産性の面で不利となる可能性がある。一方、剥離速度が前記上限値を超えると、凹部付き部材６、基板本体２にかかる応力が増大し、上記のような効果が十分に発揮されない可能性がある。
【０１２１】
剥離の際の力（引っ張り強さ）は、特に限定されないが、例えば、５ｇ／ｃｍ〜１ｋｇ／ｃｍ（幅）であるのが好ましく、８ｇ／ｃｍ〜７００ｇ／ｃｍ（幅）であるのがより好ましく、１０ｇ／ｃｍ〜５００ｇ／ｃｍ（幅）であるのがさらに好ましい。剥離の際の力（引っ張り強さ）が前記範囲であることにより、剥離を安定して行うことができる。これに対し、剥離の際の力（引っ張り強さ）が前記下限値未満であると、剥離に時間がかかり、生産性の面で不利となる可能性がある。一方、剥離の際の力（引っ張り強さ）が前記上限値を超えると、凹部付き部材６、基板本体２にかかる応力が増大し、上記のような効果が十分に発揮されない可能性がある。
これにより、図１１（ｈ）に示すようなブラックマトリックス３が設けられた基板本体（凸部付き部材）２が得られる。
【０１２２】
＜Ｂ６＞その後、凹部付き部材６から取り外された基板本体２に対して着色液を付与することにより、着色部２２を形成し、マイクロレンズ基板１を得る（図１１（ｉ）参照）。
着色液は、いかなるものであってもよいが、本実施形態では、着色剤とベンジルアルコールとを含むものである。このような着色液を用いることにより、基板本体の着色を容易かつ確実に行うことができることを本発明者は見出した。特に、アクリル系樹脂のように、従来、着色が困難であった材料で構成された基板本体に対しても、容易かつ確実に着色を施すことができる。これは、以下のような理由によるものであると考えられる。
【０１２３】
すなわち、ベンジルアルコールを含む着色液を用いることにより、着色液中のベンジルアルコールが基板本体中に侵入、拡散し、基板本体を構成する分子の結合（分子間結合）を緩め、着色剤が侵入するための空間を確保する。そして、ベンジルアルコールと着色剤が置換することにより、前記空間（着色剤のための座席（着色座席）に例えることができる）に着色剤が保持され、基板本体が着色される。
【０１２４】
また、上記のような着色液を用いることにより、均一な厚さの着色部を容易かつ確実に形成することができる。特に、着色に供される基板本体（ワーク）が、その表面にマイクロレンズのような微細な構造を有するもの（二次元方向への凹凸の周期がいずれも小さいもの）、また、着色されるべき領域が大面積のものであっても、均一な厚さで（色ムラなく）着色部を形成することができる。
【０１２５】
着色液の付与方法としては、例えば、ドクターブレード、スピンコート、刷毛塗り、スプレー塗装、静電塗装、電着塗装、捺染、ロールコーター等の各種塗布法や、基板本体２を着色液中に浸漬するディッピング等の方法が挙げられるが、中でも、ディッピング（特に、浸染）が好ましい。これにより、容易かつ確実に着色部２２（特に、均一な厚さの着色部２２）を形成することができる。また、特に、着色液の付与を浸染により行う場合、着色液が付与される基板本体２が、アクリル系樹脂のような、従来の方法では、着色するのが困難であった材料で構成されたものであっても、容易かつ確実に着色することができる。これは、浸染に用いることができる染料が、アクリル系樹脂等が有するエステル基（エステル結合）との親和性が高いためであると考えられる。
【０１２６】
着色液を付与する工程は、着色液および／または基板本体２を、６０〜１００℃とした状態で行うのが好ましい。これにより、着色部２２を形成すべき基板本体２に対する悪影響の発生（例えば、基板の構成材料の劣化等）を十分に防止しつつ、効率良く着色部２２を形成することができる。
また、着色液を付与する工程は、例えば、雰囲気圧を高めた状態（加圧した状態）で行ってもよい。これにより、着色液の基板本体内部への侵入を促進することができ、結果として、着色部２２を短時間で効率良く形成することができる。
【０１２７】
なお、着色液の付与は、必要に応じて（例えば、形成すべき着色部２２の厚さが比較的大きい場合等においては）、複数回繰り返し行ってもよい。
また、着色液の付与後、必要に応じて、加熱、冷却等の熱処理、光照射、雰囲気の減圧等の処理を施してもよい。これにより、着色部２２の定着（安定化）を促進することができる。
【０１２８】
以下、本工程で用いる着色液について、より詳細に説明する。
着色液中におけるベンジルアルコールの含有率は、特に限定されないが、０．０１〜１０．０ｗｔ％であるのが好ましく、０．０５〜８．０ｗｔ％であるのがより好ましく、０．１〜５．０ｗｔ％であるのがさらに好ましい。ベンジルアルコールの含有率が上記範囲内の値であると、着色部２２を形成すべき基板本体に対する悪影響の発生（例えば、基板の構成材料の劣化等）をより効果的に防止しつつ、容易かつ確実に好適な着色部２２を形成することができる。
【０１２９】
着色液中に含まれる着色剤は、各種染料、各種顔料等、いかなるものであってもよいが、染料であるのが好ましく、分散染料および／またはカチオン系染料であるのがより好ましく、分散染料であるのがさらに好ましい。これにより、着色部を形成すべき基板本体に対する悪影響の発生（例えば、基板の構成材料の劣化等）を十分に防止しつつ、効率良く着色部を形成することができる。特に、着色液が付与される基板本体２が、アクリル系樹脂のような、従来の方法では、着色するのが困難であった材料で構成されたものであっても、容易かつ確実に着色することができる。これは、上記のような着色剤が、アクリル系樹脂等が有するエステル基（エステル結合）を染着座席とするために、より着色しやすいためであると考えられる。
【０１３０】
前述したように、本実施形態で用いる着色液は、少なくとも、着色剤およびベンジルアルコールを含むものであるが、さらに、ベンゾフェノン系化合物およびベンゾトリアゾール系化合物から選択される少なくとも１種の化合物を含むものであるのが好ましい。これにより、着色部を形成すべき基板本体に対する悪影響の発生（例えば、基板の構成材料の劣化等）をより効果的に防止しつつ、さらに効率良く着色部を形成することができる。これは、以下のような理由によるものであると考えられる。
【０１３１】
すなわち、ベンゾフェノン系化合物およびベンゾトリアゾール系化合物から選択される少なくとも１種の化合物と、ベンジルアルコールとを含む着色液（以下、ベンゾフェノン系化合物、ベンゾトリアゾール系化合物、ベンジルアルコールを総称して、「添加物」ともいう）を用いることにより、着色液中の添加物が基板本体中に侵入、拡散し、基板本体を構成する分子の結合（分子間結合）を緩め、着色剤が侵入するための空間を確保する。そして、添加物と着色剤が置換することにより、前記空間（着色剤のための座席（着色座席）に例えることができる）に着色剤が保持され、基板本体が着色される。これは、ベンゾフェノン系化合物およびベンゾトリアゾール系化合物から選択される少なくとも１種の化合物と、ベンジルアルコールとを併用することにより、これらが相補的に作用し合い、着色液による着色を良好なものとするためであると考えられる。
ベンゾフェノン系化合物としては、ベンゾフェノン骨格を有する化合物、あるいはこれらの互変異性体、または、その誘導体（例えば、付加反応生成物、置換反応生成物、還元反応生成物、酸化反応生成物等）を用いることができる。
【０１３２】
このような化合物としては、例えば、ベンゾフェノン、２，４−ジヒドロキシベンゾフェノン、２−ヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−オクチルベンゾフェノン、４−ベンジルオキシ−２−ヒドロキシベンゾフェノン、ベンゾフェノンアニル、ベンゾフェノンオキシム、ベンゾフェノンクロリド（α，α’−ジクロルジフェニルメタン）等が挙げられる。中でも、ベンゾフェノン骨格を有する化合物であるのが好ましく、２，２’−ジヒドロキシ−４，４’−ジメトキシベンゾフェノン、２，２’，４，４’−テトラヒドロキシベンゾフェノンがより好ましい。このようなベンゾフェノン系化合物を用いることにより、前述したような効果はさらに顕著なものとして現れる。
【０１３３】
また、ベンゾトリアゾール系化合物としては、ベンゾトリアゾール骨格を有する化合物、あるいはこれらの互変異性体、または、その誘導体（例えば、付加反応生成物、置換反応生成物、還元反応生成物、酸化反応生成物等）を用いることができる。
このような化合物としては、例えば、ベンゾトリアゾール、２−（２−ヒドロキシ−５−メチルフェニル）−２Ｈ−ベンゾトリアゾール、２−（２−ヒドロキシ−４−オクチルオキシフェニル）−２Ｈ−ベンゾトリアゾール等が挙げられる。中でも、ベンゾトリアゾール骨格を有する化合物であるのが好ましく、２−（２−ヒドロキシ−５−メチルフェニル）−２Ｈ−ベンゾトリアゾール、２−（２−ヒドロキシ−４−オクチルオキシフェニル）−２Ｈ−ベンゾトリアゾールがより好ましい。このようなベンゾトリアゾール系化合物を用いることにより、前述したような効果はさらに顕著なものとして現れる。
【０１３４】
着色液中にベンゾフェノン系化合物および／またはベンゾトリアゾール系化合物が含まれる場合、着色液中における、ベンゾフェノン系化合物およびベンゾトリアゾール系化合物の含有率の総和は、特に限定されないが、０．００１〜１０．０ｗｔ％であるのが好ましく、０．００５〜５．０ｗｔ％であるのがより好ましく、０．０１〜３．０ｗｔ％であるのがさらに好ましい。ベンゾフェノン系化合物およびベンゾトリアゾール系化合物の含有率の総和が上記範囲内の値であると、着色部２２を形成すべき基板本体に対する悪影響の発生（例えば、基板の構成材料の劣化等）をより効果的に防止しつつ、容易かつ確実に好適な着色部２２を形成することができる。
【０１３５】
また、着色液中にベンゾフェノン系化合物および／またはベンゾトリアゾール系化合物が含まれる場合、着色液中における、ベンジルアルコールの含有率をＸ［ｗｔ％］、ベンゾフェノン系化合物およびベンゾトリアゾール系化合物の含有率の総和をＹ［ｗｔ％］としたとき、０．００１≦Ｘ／Ｙ≦１００００の関係を満足するのが好ましく、０．０５≦Ｘ／Ｙ≦１０００の関係を満足するのがより好ましく、０．２５≦Ｘ／Ｙ≦５００の関係を満足するのがさらに好ましい。上記のような関係を満足することにより、ベンゾフェノン系化合物および／またはベンゾトリアゾール系化合物と、ベンジルアルコールとを併用することによる相乗効果がより顕著に発揮され、着色部２２を形成すべき基板本体に対する悪影響の発生（例えば、基板の構成材料の劣化等）をより効果的に防止しつつ、容易かつ確実に好適な着色部２２を形成することができる。
【０１３６】
また、着色液は、さらに界面活性剤を含むものであるのが好ましい。これにより、着色剤をベンジルアルコールの存在下においても、安定的に、均一に分散させることができ、着色液が付与される基板本体２が、アクリル系樹脂のような、従来の方法では、着色するのが困難であった材料で構成されたものであっても、容易かつ確実に着色することができる。界面活性剤としては、例えば、非イオン系（ノニオン系）、アニオン系界面活性剤、カチオン系界面活性剤、両性界面活性剤等が挙げられる。非イオン系（ノニオン系）界面活性剤としては、例えば、エーテル系界面活性剤、エステル系界面活性剤、エーテルエステル系界面活性剤、含窒素系界面活性剤等が挙げられ、より具体的には、ポリビニルアルコール、カルボキシメチルセルロース、ポリエチレングリコール、アクリル酸エステル、メタクリル酸エステル等が挙げられる。また、アニオン系界面活性剤としては、例えば、各種ロジン、各種カルボン酸塩、各種硫酸エステル塩、各種スルホン酸塩、各種リン酸エステル塩等が挙げられ、より具体的には、ガムロジン、重合ロジン、不均一化ロジン、マレイン化ロジン、フマール化ロジン、マレイン化ロジンペンタエステル、マレイン化ロジングリセリンエステル、トリステアリン酸塩（例えば、アルミニウム塩等の金属塩等）、ジステアリン酸塩（例えば、アルミニウム塩、バリウム塩等の金属塩等）、ステアリン酸塩（例えば、カルシウム塩、鉛塩、亜鉛塩等の金属塩等）、リノレン酸塩（例えば、コバルト塩、マンガン塩、鉛塩、亜鉛塩等の金属塩等）、オクタン酸塩（例えば、アルミニウム塩、カルシウム塩、コバルト塩等の金属塩等）、オレイン酸塩（例えば、カルシウム塩、コバルト塩等の金属塩等）、パルミチン酸塩（例えば、亜鉛塩等の金属塩等）、ナフテン酸塩（例えば、カルシウム塩、コバルト塩、マンガン塩、鉛塩、亜鉛塩等の金属塩等）、レジン酸塩（例えば、カルシウム塩、コバルト塩、マンガン鉛塩、亜鉛塩等の金属塩等）、ポリアクリル酸塩（例えば、ナトリウム塩等の金属塩等）、ポリメタクリル酸塩（例えば、ナトリウム塩等の金属塩等）、ポリマレイン酸塩（例えば、ナトリウム塩等の金属塩等）、アクリル酸−マレイン酸共重合体塩（例えば、ナトリウム塩等の金属塩等）、セルロース、ドデシルベンゼンスルホン酸塩（例えば、ナトリウム塩）、アルキルスルホン酸塩、ポリスチレンスルホン酸塩（例えば、ナトリウム塩等の金属塩等）、アルキルジフェニルエーテルジスルホン酸塩（例えば、ナトリウム塩等の金属塩等）等が挙げられる。また、カチオン系界面活性剤としては、例えば、１級アンモニウム塩、２級アンモニウム塩、３級アンモニウム塩、４級アンモニウム塩等の各種アンモニウム塩等が挙げられ、より具体的には、（モノ）アルキルアミン塩、ジアルキルアミン塩、トリアルキルアミン塩、テトラアルキルアミン塩、ベンザルコニウム塩、アルキルピリジウム塩、イミダゾリニウム塩等が挙げられる。また、両性界面活性剤としては、例えば、カルボキシベタイン、スルホベタイン等の各種ベタイン、各種アミノカルボン酸、各種リン酸エステル塩等が挙げられる。
【０１３７】
以下、前記透過型スクリーンを用いたリア型プロジェクタについて説明する。
図１２は、本発明のリア型プロジェクタの構成を模式的に示す図である。
同図に示すように、リア型プロジェクタ３００は、投写光学ユニット３１０と、導光ミラー３２０と、透過型スクリーン１０とが筐体３４０に配置された構成を有している。
そして、このリア型プロジェクタ３００は、上記のような透過型スクリーン１０を備えているので、コントラストに優れた画像を得ることができる。さらに、本実施形態では、上記のような構成を有しているので、視野角特性、光利用効率等も特に優れたものとなる。
また、特に、前述したマイクロレンズ基板１では、楕円形状のマイクロレンズ２１が千鳥状（千鳥格子状）に配されているので、リア型プロジェクタ３００では、モアレ等の問題が特に発生し難い。
【０１３８】
以上、本発明の凹部付き部材、凸部付き部材の製造方法、凸部付き部材、透過型スクリーンおよびリア型プロジェクタについて、図示の実施形態に基づいて説明したが、本発明は、これらに限定されるものではない。
例えば、マイクロレンズ基板、透過型スクリーン、リア型プロジェクタを構成する各部は、同様の機能を発揮し得る任意の構成のものと置換することができる。
【０１３９】
また、前述した実施形態では、スペーサーとして、樹脂（固化後の樹脂）と同程度の屈折率を有するものを用いるものとして説明したが、スペーサーは、実質的に、凹部付き部材の凹部が形成されていない領域のみ（非有効レンズ領域）に配されるものである場合、樹脂（固化後の樹脂）と同程度の屈折率を有するものでなくてもよい。また、マイクロレンズ基板（凸部付き部材）の製造に際して、上記のようなスペーサーは必ずしも用いなくてもよい。
【０１４０】
また、前述した実施形態では、凹部付き部材の表面に樹脂を付与するものとして説明したが、例えば、平板の表面に樹脂を付与し、これを凹部付き部材で押圧することにより、マイクロレンズ基板（凸部付き部材）を製造してもよい。
また、前述した第１実施形態では、凹部付き部材の製造方法の初期孔形成工程において、第１の初期孔８１および第２の初期孔８２とともに、基板７に初期凹部７１を形成するものとして説明したが、このような初期凹部７１は形成されなくてもよい。第１の初期孔８１および第２の初期孔８２の形成条件（例えば、レーザのエネルギー強度、ビーム径、照射時間等）を適宜調整することにより、所望の形状の初期凹部７１を形成したり、初期凹部７１が形成されないように第１の初期孔８１および第２の初期孔８２のみを選択的に形成することができる。
【０１４１】
また、前述した実施形態では、透過型スクリーンが、マイクロレンズ基板（凸部付き部材）とフレネルレンズとを備えるものとして説明したが、本発明の透過型スクリーンは、必ずしも、フレネルレンズを備えたものでなくてもよい。例えば、本発明の透過型スクリーンは、実質的に、本発明の凸部付き部材（マイクロレンズ基板）のみで構成されたものであってもよい。
【０１４２】
また、前述した実施形態では、第２の凹部は、第１の凹部よりも深さの浅いもの、第１の凹部よりも大きさの小さいものとして説明したが、第２の凹部は、その密度（第２の領域における密度）が第１の凹部の密度（第１の領域における密度）より小さいものであればいかなるものであってもよく、その形状、大きさ、配置、深さ等は限定されない。
また、前述した実施形態では、シール部材を用い、エッチングの途中で、このシール部材を剥離することにより、深さの異なる第１の凹部と第２の凹部とを形成するものとして説明したが、このようなシール部材は用いなくてもよい。特に、第２の凹部の深さを、第１の凹部の深さより浅くする必要がない場合等においては、上記のようなシール部材を用いなくても好適に第１の凹部、第２の凹部を形成することができる。また、例えば、以下のような方法によっても、第２の凹部の深さを、第１の凹部の深さよりも浅いものとすることができる。例えば、第２の初期孔の表面付近にエッチング可能な被膜を被覆し、かつ、第１の初期孔の表面付近には前記被膜を被覆しない状態でエッチングを行うことにより、互いに深さの異なる第１の凹部と第２の凹部とを好適に形成することができる。また、上述したようなシール部材を用いなくても、初期孔形成工程において、第１の凹部に対応する部位には、比較的深い所期凹部を形成しておき、第２の凹部に対応する部位には、初期凹部を形成しない（または、第１の凹部に対応する部位に形成する凹部より浅い凹部を形成する）ことや、マスクが有する初期孔（開口部）の大きさを異なるものとすること等によっても、互いに深さの異なる第１の凹部と第２の凹部とを好適に形成することができる。
【０１４３】
また、前述した実施形態では、マイクロレンズ基板（凸部付き部材）におけるマイクロレンズ（第１の凹部に対応する凸部）、凹部付き部材における第１の凹部は、扁平形状を有し、千鳥格子状に配列されたものとして説明したが、これらの形状、配列パターンは、いかなるものであってもよく、例えば、ランダムに配されたものであってもよい。
また、前述した実施形態では、第１の領域は第１の凹部のみで構成され、かつ、第２の領域は第２の凹部のみで構成されるものとして説明したが、第１の凹部と第２の凹部とが混在する領域が存在してもよい。
【０１４４】
また、前述した実施形態では、マイクロレンズ、第１の凹部は、平面視したときの縦幅が横幅よりも大きい扁平形状を有するものとして説明したが、マイクロレンズ、第１の凹部の形状は、特に限定されず、例えば、略円形状、略六角形状、横幅が縦幅よりも大きい扁平形状等、いかなる形状であってもよい。
また、前述した実施形態では、第１の凹部に対応する凸部がマイクロレンズとして機能するものとして説明したが、例えば、第１の凹部に対応する凸部は、レンチキュラレンズとして機能するもの等、いかなるものであってもよい。
【０１４５】
また、前述した実施形態では、第２の領域が、凹部付き部材の左右の端部付近に設けられるものとして説明したが、第２の領域は、凹部付き部材の少なくとも一部に設けられていればよく、例えば、凹部付き部材の一端側（例えば、図２中での右側または左側）のみに設けられるものであってもよいし、凹部付き部材の縁部付近全体に設けられるものであってもよい。
【０１４６】
また、前述した実施形態では、凹部付き部材、凸部付き部材が板状（シート状、フィルム状等を含む）の部材（基板）であるものとして説明したが、凹部付き部材、凸部付き部材の形状はいかなるものであっても良い。例えば、凹部付き部材は、ロール状をなすものであってもよい。
また、本発明の凸部付き部材は、本発明の凹部付き部材を用いて製造されるものであればいかなるものであってもよく、前述したような方法で製造されたものに限定されない。
【０１４７】
また、前述した実施形態では、凸部付き部材は、透過型スクリーン、リア型プロジェクタを構成する部材であり、凹部付き部材は、凸部付き部材の製造用の型として用いられるものとして説明したが、本発明の凹部付き部材、凸部付き部材の用途は、前記のようなものに限定されず、いかなるものであってもよい。例えば、本発明の凸部付き部材は、拡散板、ブラックマトリックススクリーン、投射型表示装置（フロントプロジェクタ）のスクリーン（フロントプロジェクションスクリーン）、投射型表示装置（フロントプロジェクタ）の液晶ライトバルブの構成部材等に適用されるものであってもよい。
また、前述した実施形態では、凸部付き部材（マイクロレンズ基板）は、凹部付き部材から取り外して用いられるものとして説明したが、凹部付き部材は製造された凸部付き部材から取り外されることなく用いられるもの（特に、透過型スクリーン、リア型プロジェクタ等の光学製品の構成部品として用いられるもの）であってもよい。
【実施例】
【０１４８】
［凹部付き部材、凸部付き部材および透過型スクリーンの作製］
（実施例１）
以下のように、マイクロレンズ形成用の凹部を備えた凹部付き部材を製造した。
まず、基板として、横１．２ｍ×縦０．７ｍ角、厚さ４．８ｍｍのソーダガラス基板を用意した。
このソーダガラス基板を、４ｗｔ％の一水素二フッ化アンモニウムと、８ｗｔ％の過酸化水素とを含む洗浄液に浸漬して６μｍエッチングを行い、その表面を清浄化した。
【０１４９】
その後、純水洗浄およびＮ２ガスを用いた乾燥（純水の除去）を行った。
次に、このソーダガラス基板上に、スパッタリング法にて、Ｃｒ／酸化Ｃｒの積層体（Ｃｒの外表面側に酸化Ｃｒが積層された積層体）を形成した。すなわち、ソーダガラス基板の表面に、Ｃｒ／酸化Ｃｒの積層体で構成されたマスク形成用膜および裏面保護膜を形成した。Ｃｒ層の厚さは０．０２μｍ、酸化Ｃｒ層の厚さは０．０２μｍであった。
【０１５０】
次に、マスク形成用膜に対してレーザ加工を行い、マスク形成用膜の中央部１１３ｃｍ×６５ｃｍの範囲（第１の領域に対応する領域）に多数の第１の初期孔を千鳥状に形成し、また、これと同時に、第１の初期孔が形成された領域の外側で、基板の長手方向側の両端部付近の１０ｃｍ×６５ｃｍの範囲に多数の第２の初期孔を形成し、マスクを得た。第１の領域に対応する領域における第１の初期孔の密度は、２．６万個／ｃｍ２であった。また、第２の領域に対応する領域における第２の初期孔の密度は、１．０万個／ｃｍ２であった。また、第１の初期孔の平均幅は２．０μｍであり、平均長さは２．２μｍであった。また、第２の初期孔の平均幅は２．０μｍであり、平均長さは２．２μｍであった。
【０１５１】
なお、レーザ加工は、ＹＡＧレーザを用いて、ビーム径３μｍ、走査速度０．１ｍ／秒という条件で行った。また、第１の初期孔を形成する際においては、エネルギー強度が１ｍＷとなるように、また、第２の初期孔を形成する際には、エネルギー強度が１ｍＪとなるように制御した。
また、前記第１の初期孔が形成された領域の外側に、第２の初期孔は、基板の端部側に向かうに従い、次第にその密度が疎となるように配されたパターンで形成された。
また、この際、第１の初期孔が形成された部位において、ソーダガラス基板の表面に深さ０．００５μｍの凹部および変質層も形成した。
【０１５２】
次に、マスク上の第２の初期孔が設けられた領域（第２の領域に対応する領域）に、耐エッチング性を有するシール部材（テープ）を密着させた（貼着した）。シール部材としては、ポリエチレンテレフタレートで構成された基部と、粘着剤で構成された粘着剤層とを有する粘着テープを用いた。
次に、マスク、裏面保護膜およびシール部材が付されたソーダガラス基板にウェットエッチングを施した。そして、このウェットエッチングの途中で、シール部材を剥離することにより、第２の初期孔を露出させ、エッチング液と接触させた。
【０１５３】
このようなエッチングを行うことにより、ソーダガラス基板上に多数の平面視したときの形状が扁平形状（略楕円形状）の第１の凹部（マイクロレンズ形成用凹部）および第２の凹部を形成した。形成された多数の第１の凹部は、互いにほぼ同一の形状を有していた。形成された第１の凹部の短軸方向の長さは５４μｍ、長軸方向の長さは７２μｍ、曲率半径は３７．０μｍ、深さは３６．５μｍであった。また、第１の凹部が形成されている有効領域（第１の領域）における第１の凹部の密度ｄ１は２．６万個／ｃｍ２であった。また、形成された多数の第２の凹部は、互いにほぼ同一の形状を有していた。形成された第２の凹部の直径は１００μｍ、深さは３６．５μｍであった。第２の凹部が形成されている領域（第２の領域）における第２の凹部の密度ｄ２は１．０万個／ｃｍ２であった。また、第２の領域における第２の凹部の列数は、７０００であった。また、第２の領域における隣接する列のピッチ（平均値）は、１００μｍであった。また、第２の領域の剥離方向についての長さは、５０ｍｍであった。
なお、ウェットエッチングは、エッチング液として、４ｗｔ％の一水素二フッ化アンモニウムと、８ｗｔ％の過酸化水素とを含む水溶液を用い、浸漬時間は２．７５時間とした。
【０１５４】
次に、硝酸第二セリウムアンモニウムと過塩素酸との混合物を用いてエッチングすることにより、マスクおよび裏面保護膜を除去した。
その後、純水洗浄およびＮ２ガスを用いた乾燥（純水の除去）を行った。
これにより、図４に示すような、ソーダガラス基板上に、マイクロレンズ形成用の多数の第１の凹部が千鳥状に配列され、さらに、前記第１の凹部が形成された領域（第１の領域）の外側で、基板の長手方向側の両端部付近に、第２の凹部が外側に向かうにつれて次第に疎となるように配列された領域（第２の領域）を有する凹部付き部材を得た。得られた凹部付き部材を平面視したときに、第１の凹部が形成されている有効領域（第１の領域）における第１の凹部の占有率は１００％、第２の凹部が形成されている領域（第２の領域）における第２の凹部の占有率は５０％であった。
【０１５５】
次に、上記のようにして得られた凹部付き部材の凹部が形成された側の面に、離型剤（ＧＦ−６１１０）を付与し、さらに、未重合（未硬化）のアクリル系樹脂（ＰＭＭＡ樹脂（メタクリル樹脂））を付与した。この際、アクリル系樹脂（ＰＭＭＡ樹脂（メタクリル樹脂））の硬化物で構成された略球形状のスペーサー（直径２０μｍ）を、凹部付き部材のほぼ全面に配しておいた。また、スペーサーは、１個／ｃｍ２の割合で配した。
このとき、基板本体の一端部には、後に凸部付き部材（硬化後の樹脂）を剥離する際に、剥離を補助する治具が配されており、当該治具上にも上記樹脂を供給した（図８〜図１０参照）。この治具の幅は、２０ｍｍであった。
【０１５６】
次に、ソーダガラスで構成された平板で、前記アクリル系樹脂を押圧した。この際、平板とアクリル系樹脂との間に、空気が侵入しないようにした。また、平板としては、アクリル系樹脂を押圧する側の面に離型剤（ＧＦ−６１１０）が塗布されたものを用いた。
その後、加熱することにより、アクリル系樹脂を硬化させ、基板本体を得た。得られた基板本体（硬化後の樹脂）の屈折率は、１．５０であった。また、得られた基板本体の樹脂層（マイクロレンズを除く部分）の厚さは２２μｍであった。また、扁平形状（略楕円形状）のマイクロレンズは、その短軸方向の長さが５４μｍ、長軸方向の長さが７２μｍ、曲率半径が３７．５μｍ、高さが３６．０μｍであった。また、マイクロレンズが形成されている有効レンズ領域におけるマイクロレンズの占有率は１００％であった。また、硬化後のアクリル系樹脂の硬度は、ショアＤ５４であった。
【０１５７】
次に、平板を取り除いた。
次に、基板本体の出射側（マイクロレンズが形成されている面とは反対側の面）表面に、遮光性材料（カーボンブラック）が添加されたポジ型のフォトポリマー（ＰＣ４０５Ｇ：ＪＳＲ株式会社製）を、ロールコーターにより付与した。フォトポリマー中における遮光性材料の含有量は、２０ｗｔ％であった。
【０１５８】
次に、９０℃×３０分のプレベーク処理を施した。
次に、凹部付き部材の凹部が形成されている側の面とは反対側の面から、８０ｍＪ/ｃｍ２の平行光としての紫外線を照射した。これにより、照射した紫外線は、各マイクロレンズで集光され、各マイクロレンズの焦点ｆ（ブラックマトリックスの厚さ方向の中心付近）近傍のフォトポリマーを選択的に露光した。
【０１５９】
その後、０．５ｗｔ％のＫＯＨ水溶液を用いて、４０秒の現像処理を施した。
その後、純水洗浄およびＮ２ガスを用いた乾燥（純水の除去）を行い、さらに、２００℃×３０分のポストベーク処理を施した。これにより、各マイクロレンズに対応した開口部を有するブラックマトリックスが形成された。形成されたブラックマトリックスの厚さは５μｍであった。
【０１６０】
その後、以下のようにして、基板本体を、凹部付き部材から取り外した。
まず、治具を、凹部付き部材から取り外しつつ、形成された基板本体からも剥離した。その後、基板本体側を湾曲させるように引っ張り、所定の一定の速度で連続して（休むことなく）剥離した。剥離の方向は、第１の凹部の短径の方向（基板本体の長手方向）とした。
【０１６１】
このときの引っ張り強さは８０ｇ／ｃｍ（幅）、剥離速度は２０ｍｍ／秒とした。
その後、凹部付き部材から剥離された基板本体に対して、浸染により着色液を付与した。このとき、マイクロレンズが形成された面側全体が着色液に接触し、かつ、ブラックマトリックスが形成された面側には着色液が接触しないようにした。また、着色液を付与する際の基板本体および着色液の温度は、９０℃に調整した。また、着色液付与時には、雰囲気の圧力が１２０ｋＰａとなるように加圧した。着色液としては、分散染料（Ｂｌｕｅ（双葉産業製））：２重量部、分散染料（Ｒｅｄ（双葉産業製））：０．１重量部、分散染料（Ｙｅｌｌｏｗ（双葉産業製））：０．０５重量部、ベンジルアルコール：１０重量部、界面活性剤：２重量部、純水：１０００重量部の混合物を用いた。
【０１６２】
上記のような条件で、基板本体と着色液とを２０分間接触させた後、着色液が貯留された槽から、基板本体を取り出し、十分に水洗した後、乾燥させた。
その後、純水洗浄およびＮ２ガスを用いた乾燥（純水の除去）を行うことにより、着色部が形成されたマイクロレンズ基板を得た。形成された着色部の濃度は、５５％であった。
また、上記の凹部付き部材を用いて、上記と同様な操作を繰り返し行うことにより、合計１００枚のマイクロレンズ基板を製造した。
そして１枚目のマイクロレンズ基板および１００枚目のマイクロレンズ基板を用いて、それぞれ、図３に示すような透過型スクリーンを得た。
【０１６３】
（実施例２〜７）
マスク（マスク形成用膜）の構成、レーザ光の照射条件（形成される初期孔の形状、初期凹部の深さ）、エッチング液への浸漬時間等を変更することにより、凹部付き部材が有する第１の凹部、第２の凹部の密度、形状、配列パターン等を表１に示すように変更した以外は、前記実施例１と同様にして凹部付き部材、マイクロレンズ基板、透過型スクリーンを製造した。
（実施例８）
凹部付き部材の剥離開始側端部に、剥離補助用の治具を配さなかった以外は、前記実施例１と同様にして凹部付き部材、マイクロレンズ基板、透過型スクリーンを製造した。
【０１６４】
（比較例１）
凹部付き部材の製造において、第２の凹部を形成しなかった以外は、前記実施例１と同様にして凹部付き部材、マイクロレンズ基板、透過型スクリーンを製造した。
（比較例２）
着色部を形成しなかった以外は、前記比較例１と同様にして凹部付き部材、マイクロレンズ基板、透過型スクリーンを製造した。
【０１６５】
（比較例３）
レーザ光の照射条件（形成される初期孔の形状、初期凹部の深さ）、エッチング液への浸漬時間等を変更することにより、凹部付き部材が有する第１の凹部、第２の凹部の形状、配列パターン等を表１に示すように変更した以外は、前記実施例５と同様にして凹部付き部材、マイクロレンズ基板、透過型スクリーンを製造した。
前記各実施例および各比較例について、凹部付き部材を製造する際に用いたマスクの構成、製造された凹部付き部材が有する凹部（第１の凹部、第２の凹部）の密度、形状、配列パターン、製造されたマイクロレンズ基板が有するマイクロレンズの形状、配列パターン、マイクロレンズ基板（基板本体）の生産性等を表１にまとめて示す。
【０１６６】
【表１】
2006154768.tif 000003
【０１６７】
表１から明らかなように、本発明では、生産性良くマイクロレンズ基板を製造することができたのに対し、比較例では、マイクロレンズ基板の生産性が著しく悪かった。より詳しく説明すると、本発明では、凹部付き部材から基板本体を剥離する操作を容易かつ確実に行うことができたのに対し、比較例では、凹部付き部材からの基板本体の剥離が困難であり、剥離には、本発明に比べて大きな力が必要であった。
【０１６８】
［リア型プロジェクタの作製］
前記各実施例および各比較例の透過型スクリーンを用いて、図１２に示すようなリア型プロジェクタを、それぞれ作製した。
［凹部付き部材の耐久性評価］
前記各実施例および各比較例の凹部付き部材について、１００枚のマイクロレンズ基板の製造を行った後の（基板本体の剥離を１００回繰り返し行った後の）凹部付き部材について、凹部（第１の凹部、第２の凹部）が形成された側の面を、顕微鏡を用いて観察した。基板表面の凹凸パターンの状態について以下の４段階の基準に従い評価した。
◎：凹凸パターンの欠けが全く認められない。
○：凹凸パターンの欠けがほとんど認められない。
△：凹凸パターンの欠けがわずかに認められる。
×：凹凸パターンの欠けが顕著に認められる。
【０１６９】
［ドット抜け等の評価］
前記各実施例および各比較例のリア型プロジェクタの透過型スクリーンにサンプル画像を表示させた。表示された画像について、ドット抜け、明るさのムラの発生状況を以下の４段階の基準に従い評価した。
◎：ドット抜け、明るさのムラが全く認められない。
○：ドット抜け、明るさのムラがほとんど認められない。
△：ドット抜け、明るさのムラのうち少なくとも一つがわずかに認められる。
×：ドット抜け、明るさのムラのうち少なくとも一つが顕著に認められる。
【０１７０】
［回折光、モアレ、色ムラの評価］
前記各実施例および各比較例のリア型プロジェクタの透過型スクリーンにサンプル画像を表示させた。表示された画像について、回折光、モアレ、色ムラの発生状況を以下の４段階の基準に従い評価した。
◎：回折光、モアレ、色ムラが全く認められない。
○：回折光、モアレ、色ムラがほとんど認められない。
△：回折光、モアレ、色ムラのうち少なくとも一つがわずかに認められる。
×：回折光、モアレ、色ムラのうち少なくとも一つが顕著に認められる。
【０１７１】
［コントラストの評価］
前記各実施例および各比較例のリア型プロジェクタについて、コントラストの評価を行った。
コントラスト（ＣＮＴ）として、暗室において４１３ｌｘの全白光が入射した時の白表示の正面輝度（白輝度）ＬＷ［ｃｄ／ｍ２］と、明室において光源を全消灯した時の黒表示の正面輝度の増加量（黒輝度増加量）ＬＢ［ｃｄ／ｍ２］との比ＬＷ／ＬＢを求めた。なお、黒輝度増加量は、暗室の黒表示の輝度に対する増加量をいう。また、明室での測定は、外光照度が約１８５ｌｘの環境下で行った。暗室での測定は、外光照度が０．１ｌｘ以下の環境下で行った。
【０１７２】
ＬＷ／ＬＢで表されるコントラストについて、以下の４段階の基準に従い評価した。
◎：ＬＷ／ＬＢで表されるコントラストが５００以上。
○：ＬＷ／ＬＢで表されるコントラストが４００以上５００未満。
△：ＬＷ／ＬＢで表されるコントラストが３００以上４００未満。
×：ＬＷ／ＬＢで表されるコントラストが３００未満。
【０１７３】
［視野角の測定］
前記各実施例および各比較例のリア型プロジェクタの透過型スクリーンにサンプル画像を表示させた状態で、鉛直方向および水平方向での視野角の測定を行った。
視野角の測定は、変角光度計（ゴニオフォトメータ）で、１度間隔で測定するという条件で行った。
これらの結果を表２にまとめて示す。
【０１７４】
【表２】
2006154768.tif 000004
【０１７５】
表２から明らかなように、本発明では、基板本体（凸部付き部材）の製造（剥離）を繰り返し行った後でも、凹部付き部材において凹凸パターンの欠陥は認められなかった。また、本発明では、ドット抜け、明るさのムラ、回折光、モアレ、色ムラ等のない優れた画質の画像が得られた。また、本発明では、優れたコントラストが得られ、また、視野角特性にも優れていた。すなわち、本発明では、優れた画像を安定的に表示することができた。特に、凹部付き部材を繰り返し使用した後に製造されたマイクロレンズ基板を備えた透過型スクリーン、リア型プロジェクタにおいても、優れた結果が得られた。
【０１７６】
これに対し、比較例では、凸部付き部材の製造（剥離）を繰り返し行った凹部付き部材では凹凸パターンの破壊がみられ、得られた凸部付き部材を用いて製造された透過型スクリーンおよびリア型プロジェクタでも満足な結果が得られなかった。これは、凹部付き部材において、カケ等の凹凸パターンの欠陥が発生することにより、製造されたマイクロレンズ基板においても、所望の形状のマイクロレンズを形成することができなかったり、基板本体を凹部付き部材から剥離する際に、マイクロレンズにカケ等の欠陥が生じてしまったためであると考えられる。
【図面の簡単な説明】
【０１７７】
【図１】本発明のマイクロレンズ基板（凸部付き部材）の好適な実施形態を示す模式的な縦断面図である。
【図２】図１に示すマイクロレンズ基板の平面図である。
【図３】図１に示すマイクロレンズ基板を備えた、本発明の透過型スクリーンの好適な実施形態を示す模式的な縦断面図である。
【図４】本発明の凹部付き部材の第１実施形態を示す模式的な平面図である。
【図５】図４に示す凹部付き部材の部分拡大図および縦断面図である。
【図６】図４、図５に示す凹部付き部材の製造方法を示す模式的な縦断面図である。
【図７】図４、図５に示す凹部付き部材の製造方法を示す模式的な縦断面図である。
【図８】図１に示すレンズ基板（マイクロレンズ基板）の製造方法の一例を示す模式的な縦断面図である。
【図９】図１に示すレンズ基板（マイクロレンズ基板）の製造方法の一例を示す模式的な縦断面図である。
【図１０】図１に示すレンズ基板（マイクロレンズ基板）の製造方法の一例を示す模式的な縦断面図である。
【図１１】図１に示すレンズ基板（マイクロレンズ基板）の製造方法の一例を示す模式的な縦断面図である。
【図１２】本発明の透過型スクリーンを適用したリア型プロジェクタを模式的に示す図である。
【符号の説明】
【０１７８】
１…マイクロレンズ基板（凸部付き部材）  ２…基板本体（凸部付き部材）  ２１…マイクロレンズ（凸部）  ２１１…中心  ２２…着色部（外光吸収部）  ２３…樹脂  ２５…第１の行  ２６…第２の行  ３…ブラックマトリックス（遮光層）  ３１…開口部  ３２…フォトポリマー  ５…フレネルレンズ部  ５１…フレネルレンズ  ６…凹部付き部材（マイクロレンズ基板製造用凹部付き部材）  ６１…第１の凹部（マイクロレンズ形成用凹部）  ６２…第２の凹部  ６７…第１の領域（有効領域）  ６８…第２の領域  ６９…治具  ７…基板  ７１…初期凹部  ８…マスク  ８１…第１の初期孔（開口部）  ８２…第２の初期孔（開口部）  ８５…マスク形成用膜  ８８…シール部材（テープ）  ８９…裏面保護膜  １１…平板  １０…透過型スクリーン  ２０…スペーサー  ３００…リア型プロジェクタ  ３１０…投写光学ユニット  ３２０…導光ミラー  ３４０…筐体
【図１】
2006154768.tif 000005
【図２】
2006154768.tif 000006
【図３】
2006154768.tif 000007
【図４】
2006154768.tif 000008
【図５】
2006154768.tif 000009
【図６】
2006154768.tif 000010
【図７】
2006154768.tif 000011
【図８】
2006154768.tif 000012
【図９】
2006154768.tif 000013
【図１０】
2006154768.tif 000014
【図１１】
2006154768.tif 000015
【図１２】
2006154768.tif 000016